(57)【特許請求の範囲】
【請求項１】
第１の誘電率および少なくとも１つの表面を有するケイ素含有誘電体材料の層の誘電率を回復させる方法であって、ケイ素含有誘電体材料の該層の該第１の誘電率が第２の誘電率に増加しており、該方法は、
ケイ素含有誘電体材料の該層の該少なくとも１つの表面と、ケイ素含有流体とを接触させるステップ、
洗浄溶媒を用いた洗浄により、ある量の該ケイ素含有流体が、ケイ素含有誘電体材料の該層の該少なくとも１つの表面と接触を続けるように、そして該ケイ素含有流体が、孔を塞がず、埋めず、充填せず、または密封せず、かつ該ケイ素含有誘電体材料の上にさらなる層を形成しないように、大部分の該ケイ素含有流体を、除去するステップであって、該除去ステップが、該接触ステップと、曝すステップとの間で起こるステップ、
ケイ素含有誘電体材料の該層の該少なくとも１つの表面を、不活性雰囲気中で紫外線照射のエネルギー源およびプラズマエネルギー源に曝すステップ、そして、
該ケイ素含有誘電体材料を、５０℃から４５０℃への温度に少なくとも一回ヒートサイクルするステップ、の各ステップを含み、
ケイ素含有誘電体材料の該層を該エネルギー源に曝した後で、ケイ素含有誘電体材料の該層が、該第２の誘電率より低い第３の誘電率を有し、
ここでケイ素含有誘電体材料の該層が、該プラズマエネルギー源および該紫外線照射に同時に曝される、方法。
【請求項２】
該紫外線照射が、単色紫外線照射である、請求項１の方法。
【請求項３】
該接触ステップが、化学気相堆積工程によって行われる、請求項１の方法。
【請求項４】
該ケイ素含有流体が、メチルトリメトキシシラン、メチルトリエトキシシラン、メチルトリ−ｎ−プロポキシシラン、メチルトリイソプロポキシシラン、エチルトリメトキシシラン、エチルトリエトキシシラン、ジメチルジメトキシシラン、ジメチルジエトキシシラン、ジエチルジメトキシシラン、ジエチルジエトキシシラン、ジエトキシメチルシラン、１、１、３、３−テトラメトキシ−１、３−ジメチルジシロキサン、１、１、３、３−テトラエトキシ−１、３−ジメチルジシロキサン、１、１、３、３−テトラメトキシ−１、３−ジフェニルジシロキサン、１、３−ジメトキシ−１、１、３、３−テトラメチルジシロキサン、１、３−ジエトキシ−１、１、３、３−テトラメチルジシロキサン、１、３−ジメトキシ−１、１、３、３−テトラフェニルジシロキサン、１、３−ジエトキシ−１、１、３、３−テトラフェニルジシロキサン、２、２、４、６、６−ペンタメチル−２、４、６−トリシラ−ヘプタン、１−メチル−１−エトキシシラシクロペンタン、１、１、３、３−テトラメチル−１、３−ジシラシクロブタン、１、３−ジメチル−１、３−ジエトキシ−１、３−ジシラシクロブタン、ビス（トリメチルシリルメチル）ベンゼン、（トリデカフルオロ−１、１、２、２−テトラヒドロオクチル）トリエトキシシラン、ビス（ジメトキシメチルシリル）メタン、ビス（ジエトキシメチルシリル）メタン、ビス（ジメトキシフェニルシリル）メタン、ビス（ジエトキシフェニルシリル）メタン、ビス（メトキシジメチルシリル）メタン、ビス（エトキシジメチルシリル）メタン、ビス（メトキシジフェニルシリル）メタン、ビス（エトキシジフェニルシリル）メタン、ヘキサメチルジシラザン、ヘキサメチルシクロトリシラザン、ヘプタメチルジシラザン、オクタメチルシクロテトラシラザン、ノナメチルトリシラザン、ジメチルシクロシラザン、アセトキシトリメチルシラン、メトキシトリメチルシラン、エトキシトリメチルシラン、３−アミノプロピルジメチルエトキシシラン、３−アミノプロピルメチルジエトキシシラン、ビス（ジメチルアミノ）ジメチルシラン、ジメチルアミノトリメチルシラン、アミノメチルトリメチルシラン、オクタメチルシクロテトラシロキサン、テトラメチルシクロテトラシロキサン、メチルトリアセトキシシラン、メチルエトキシシラシクロプロパン、ヘキサメチルシラブタン、ジメチルジアセトキシシラン、ヘキサメチルシクロトリシロキサン、デカメチルシクロペンタシラン、ドデカメチルシクロヘキサシランおよびジ−ｔｅｒｔ−ブトキシジアセトキシシランからなる群から選択される少なくとも１種である、請求項３の方法。
【請求項５】
該接触ステップがスピンオン堆積工程によって行われる、請求項１の方法。
【請求項６】
ケイ素含有誘電体材料の該層が、多孔性である、請求項１の方法。
【請求項７】
該第１の誘電率が、１.５〜３.５であり、該第２の誘電率が該第１の誘電率より５％〜２００％高く、そして該第３の誘電率が該第２の誘電率に比較して、１０％〜１５０％回復する、請求項１の方法。
【請求項８】
該第１の誘電率が、１.５〜２.８である、請求項７の方法。
【請求項９】
該第１の誘電率が、１.８〜２.７である、請求項８の方法。
【請求項１０】
ケイ素含有誘電体材料の該層が、少なくとも４００℃の温度に曝した後で、該第３の誘電率の１０％以内である誘電率を有する、請求項１の方法。
【請求項１１】
該ケイ素含有流体が、直鎖シラザン、環状シラザン、環状有機シロキサン、有機シロキサン、アルキルアルコキシシラン、アルキルアセトキシシラン、アルキルクロロシラン、カルボシラン、アミノアルキルシラン、アルキルアミノアルキルシラン、およびアミノアルキルアルコキシシランからなる群から選択される少なくとも１種を含む、請求項１の方法。
【請求項１２】
第１の誘電率および少なくとも１つの表面を有するケイ素含有誘電体材料の層の誘電率を回復させる方法であって、ケイ素含有誘電体材料の該層の該第１の誘電率が第２の誘電率に増加しており、該方法は、
ケイ素含有誘電体材料の該層の該少なくとも１つの表面とケイ素含有流体とを接触させるステップ、
洗浄溶媒を用いた洗浄により、ある量の該ケイ素含有流体が、ケイ素含有誘電体材料の該層の該少なくとも１つの表面と接触を続けるように、そして該ケイ素含有流体が、孔を塞がず、埋めず、充填せず、または密封せず、かつ該ケイ素含有誘電体材料の上にさらなる層を形成しないように、大部分の該ケイ素含有流体を、除去するステップ、
ケイ素含有誘電体材料の該層の該少なくとも１つの表面を、不活性雰囲気中で紫外線照射および熱エネルギーおよびプラズマエネルギー源に曝すステップ、そして、
ケイ素含有誘電体材料の該層を５０℃から４５０℃への温度に少なくとも一回ヒートサイクルするステップ、の各ステップを含み、
ケイ素含有誘電体材料の該層を該エネルギー源に曝した後で、ケイ素含有誘電体材料の該層が、該第２の誘電率より低い第３の誘電率を有し、
ここでケイ素含有誘電体材料の該層が、該プラズマエネルギー源および該紫外線照射に同時に曝される、方法。
【請求項１３】
該紫外線照射が、単色紫外線照射である、請求項１２の方法。
【請求項１４】
該接触ステップを化学気相堆積工程によって行う、請求項１２の方法。
【請求項１５】
該ケイ素含有流体が、メチルトリメトキシシラン、メチルトリエトキシシラン、メチルトリ−ｎ−プロポキシシラン、メチルトリイソプロポキシシラン、エチルトリメトキシシラン、エチルトリエトキシシラン、ジメチルジメトキシシラン、ジメチルジエトキシシラン、ジエチルジメトキシシラン、ジエチルジエトキシシラン、ジエトキシメチルシラン、１、１、３、３−テトラメトキシ−１、３−ジメチルジシロキサン、１、１、３、３−テトラエトキシ−１、３−ジメチルジシロキサン、１、１、３、３−テトラメトキシ−１、３−ジフェニルジシロキサン、１、３−ジメトキシ−１、１、３、３−テトラメチルジシロキサン、１、３−ジエトキシ−１、１、３、３−テトラメチルジシロキサン、１、３−ジメトキシ−１、１、３、３−テトラフェニルジシロキサン、１、３−ジエトキシ−１、１、３、３−テトラフェニルジシロキサン、２、２、４、６、６−ペンタメチル−２、４、６−トリシラ−ヘプタン、１−メチル−１−エトキシシラシクロペンタン、１、１、３、３−テトラメチル−１、３−ジシラシクロブタン、１、３−ジメチル−１、３−ジエトキシ−１、３−ジシラシクロブタン、ビス（トリメチルシリルメチル）ベンゼン、（トリデカフルオロ−１、１、２、２−テトラヒドロオクチル）トリエトキシシラン、ビス（ジメトキシメチルシリル）メタン、ビス（ジエトキシメチルシリル）メタン、ビス（ジメトキシフェニルシリル）メタン、ビス（ジエトキシフェニルシリル）メタン、ビス（メトキシジメチルシリル）メタン、ビス（エトキシジメチルシリル）メタン、ビス（メトキシジフェニルシリル）メタン、ビス（エトキシジフェニルシリル）メタン、ヘキサメチルジシラザン、ヘキサメチルシクロトリシラザン、ヘプタメチルジシラザン、オクタメチルシクロテトラシラザン、ノナメチルトリシラザン、ジメチルシクロシラザン、アセトキシトリメチルシラン、メトキシトリメチルシラン、エトキシトリメチルシラン、３−アミノプロピルジメチルエトキシシラン、３−アミノプロピルメチルジエトキシシラン、ビス（ジメチルアミノ）ジメチルシラン、ジメチルアミノトリメチルシラン、アミノメチルトリメチルシラン、オクタメチルシクロテトラシロキサン、テトラメチルシクロテトラシロキサン、メチルトリアセトキシシラン、メチルエトキシシラシクロプロパン、ヘキサメチルシラブタン、ジメチルジアセトキシシラン、ヘキサメチルシクロトリシロキサン、デカメチルシクロペンタシラン、ドデカメチルシクロヘキサシランおよびジ−ｔｅｒｔ−ブトキシジアセトキシシランからなる群から選択される少なくとも１種である、請求項１４の方法。
【請求項１６】
ケイ素含有誘電体材料の該層が、多孔性である、請求項１４の方法。
【請求項１７】
該第１の誘電率が、１.５〜３.５であり、該第２の誘電率が、該第１の誘電率より５％〜１５０％高く、そして該第３の誘電率が該第２の誘電率に比較して１０％〜１５０％回復する、請求項１４の方法。
【請求項１８】
該第１の誘電率が、１.５〜２.８である、請求項１７の方法。
【請求項１９】
該第１の誘電率が、１.８〜２.７である、請求項１８の方法。
【請求項２０】
少なくとも４００℃の温度に曝した後のケイ素含有誘電体材料の該層が、該第３の誘電率の１０％以内である誘電率を有する、請求項１４の方法。
【請求項２１】
該ケイ素含有流体が、直鎖シラザン、環状シラザン、環状有機シロキサン、有機シロキサン、アルキルアルコキシシラン、アルキルアセトキシシラン、アルキルクロロシラン、カルボシラン、アミノアルキルシラン、アルキルアミノアルキルシラン、およびアミノアルキルアルコキシシランからなる群から選択される少なくとも１種を含む、請求項１２の方法。
【請求項２２】
該ケイ素含有流体が、アルキルアセトキシシランを含む、請求項２１の方法。
【請求項２３】
第１の誘電率および少なくとも１つの表面を有するケイ素含有誘電体材料の層の誘電率の回復方法であって、ケイ素含有誘電体材料の該層の該第１の誘電率が第２の誘電率に増加しており、該方法は、
ケイ素含有誘電体材料の該層の該少なくとも１つの表面と、アルキルアルコキシシランを含むケイ素含有流体とを接触させるステップ、
洗浄溶媒を用いた洗浄により、ある量の該ケイ素含有流体が、ケイ素含有誘電体材料の該層の該少なくとも１つの表面と接触を続けるように、そして該ケイ素含有流体が、孔を塞がず、埋めず、充填せず、または密封せず、かつ該ケイ素含有誘電体材料の上にさらなる層を形成しないように、大部分の該ケイ素含有流体を、除去するステップ、
ケイ素含有誘電体材料の該層の該少なくとも１つの表面を、不活性雰囲気中で紫外線照射および熱エネルギーに曝すステップ、そして、
ケイ素含有誘電体材料の該層を５０℃から４５０℃への温度に少なくとも一回ヒートサイクルするステップ、の各ステップを含み、
ケイ素含有誘電体材料の該層を該エネルギー源に曝した後で、ケイ素含有誘電体材料の該層が、該第２の誘電率より低い第３の誘電率を有し、
ここでケイ素含有誘電体材料の該層が、該プラズマエネルギー源および該紫外線照射に同時に曝される、方法。
【請求項２４】
該アルキルアルコキシシランが、メチルトリエトキシシラン、メチルトリメトキシシラン、メチルトリプロポキシシラン、ジメチルジメトキシシラン、ジメチルジエトキシシラン、ジメチルジプロポキシシラン、トリメチルメトキシシラン、トリメチルエトキシシラン、およびトリメチルプロポキシシランからなる群から選択された少なくとも１種である、請求項２３の方法。
【請求項２５】
ケイ素含有誘電体材料の該層が、多孔性である、請求項２３の方法。
【請求項２６】
該第１の誘電率が、１.５〜３.５であり、該第２の誘電率が、該第１の誘電率より５％〜１５０％高く、そして該第３の誘電率が、該第２の誘電率に比べて１０％〜１５０％回復する、請求項２５の方法。
【請求項２７】
該第１の誘電率が、１.５〜２.８である、請求項２６の方法。
【請求項２８】
該第１の誘電率が、１.８〜２.７である、請求項２７の方法。
【請求項２９】
少なくとも４００℃の温度に曝した後で、ケイ素含有誘電体材料の該層が、該第３の誘電率の１０％以内である誘電率を有する、請求項２３の方法。
【発明の詳細な説明】
【技術分野】
【０００１】
関連出願へのクロスリファレンス
この出願は、３５Ｕ．Ｓ．Ｃ．§１１９（ｅ）の下、先に出願された２００７年２月１５日付米国特許出願公開第６０／８９０、１３７号の明細書の優先権を主張し、それらの開示は、参照により本明細書中に全体を取り込む。
【０００２】
本発明は、誘電体材料の材料特性の回復および／または増強方法に関する。さらに特に、本発明は、低下した疎水性および増加した誘電率を有する膜を生じる、あらかじめ存在する炭素含有部分の少なくとも一部分を除去するような方法でエッチングまたはアッシング処理に曝された低誘電体膜の表面に、疎水性を回復させる方法に関する。そうした膜は、集積回路（“ＩＣ”）等の半導体デバイスの製造中で絶縁材料として使用される。
【背景技術】
【０００３】
半導体デバイスがより低い技術ノードへ縮小するにつれて、より低い誘電率（ｋ）の要求がＲＣ遅延を緩和すると特定された。同様に、集積回路において形状が小さくなるにつれて、消費電力およびシグナル伝達クロストークの問題は、ますます解決が難しくなった。密度の高い無機材料中でより低いｋ（２．６〜３．０）を達成するために、このようにｋを低下させる分極率を低下させるために、炭素が加えられた。超ｌｏｗ−ｋ（＜２．４）材料を達成するために、炭素に富んだ高密度マトリックスに、気孔が典型的には加えられる。炭素および気孔率の導入がｋを低下させる一方で、ＢＥＯＬ工程（ｂａｃｋ  ｅｎｄ  ｏｆ  ｔｈｅ  ｌｉｎｅ  ｐｒｏｃｅｓｓ）の間の新規な挑戦も、特定される。特に例えば、エッチングおよびアッシング等の工程の間に、反応性ガスが、高密度材料の表面で炭素を損傷することが見いだされた。例えば、湿式化学的ストリッピング、ＣＭＰ、および後ＣＭＰクリーニング等の他の工程は、表面の炭素を損傷することも公知である。多孔性ｌｏｗ−ｋは、膜中により大きい程度の損傷を起こす、膜を通した拡散による反応性エッチおよびアッシングガスの壊滅的な効果に苦しむ。一旦炭素が膜から除かれると、膜は、大気の水分およびヒドロキシレートと反応する。これらのヒドロキシルは、水を吸収しそして水と水素結合する。水は約７０の誘電率を有するので、密度の高い材料に吸収される、および多孔性材料に吸着される少量が、誘電率を著しく増加させる。また、デバイスの収率に打撃を与える高引張応力の場により、多孔性材料は、銅アニーリング後に、ボイドができる傾向がある。
【０００４】
層間誘電体（ｉｎｔｅｒｌｅｖｅｌ  Ｄｉｅｌｅｃｔｒｉｃ：ＩＬＤ）および金属間誘電体（ｉｎｔｅｒｍｅｔａｌ  ｄｉｅｌｅｃｔｒｉｃ：ＩＭＤ）用途ための低誘電率材料の一体化が、これらの問題の解決に助けになると考えられている。低誘電率材料を集積回路に適用する努力がなされた一方で、処理方法における、そして誘電体とそうした材料の機械的特性との両者の最適化における、さらなる改善への長年の技術的な要求がある。将来の集積回路の中でのデバイスのスケーリングは、相互に接続する構造の一部として、明らかに低誘電率材料の使用を必要とする。サブ１００ｎｍ世代ＩＣでの使用のための低誘電率材料の大部分の候補は、ＣＶＤまたはスピンオン法のいずれかによって形成された炭素含有ＳｉＯ２膜である。プラズマエッチングおよびプラズマまたは湿式ストリップ法を使用したフォトレジスト除去等の次の処理ステップの間に、重大な損傷がこれらのｌｏｗ−ｋ材料に生じ、該損傷はフッ素の添加およびエッチした表面に隣接したｌｏｗ−ｋ材料からの炭素の枯渇を起こす。より高い効率のｋに加えて、得られた構造は、ボイド生成、ガス放出および気泡形成をしやすい。ボイドは、次に高電圧でのリーク電流の増加および絶縁破壊電圧の低下を生じさせることができる。従って、多孔性ＳｉＣＯＨ系のｌｏｗ−ｋ材料に生じた損傷を修繕することへの技術的な要求がある。
【０００５】
この挑戦にアプローチする一つの方法は、高密度表面上の損傷した範囲を、または膜表面上にある多孔性材料の場合内部の孔壁を、修復剤（ｒｅｓｔｏｒａｔｉｏｎ  ａｇｅｎｔ）と呼ばれる再メチル化化合物で修繕することである。修復剤は、損傷した水酸化表面と反応して、それらを再アルキル化または再アリール化し、次に誘電率を回復する。以下の反応は、例示的再メチル化工程を示す：ＳｉＯＨ（損傷した表面）＋ＲｘＳｉ（Ｃｌ）ｙ（修復剤）がＳｉＯＳｉＲｘ（修繕された表面）＋（ＨＣＩ）ｙ（塩酸）を与える。多孔性の損傷した内部の孔壁表面の場合には、再メチル化は、ボイド生成を防ぐ。多くの場合、修復剤の使用は、従来のエッチ、アッシング、および湿式クリーニング工程を、低および超低誘電率材料で利用することを可能にする。処理は、ｌｏｗ−ｋ膜に炭素を補充することができ、それによって疎水性および損傷への耐性をさらに回復させる。さらに、修繕されたｌｏｗ−ｋ材料が、銅アニーリング工程の間に、未処理の多孔性ｌｏｗ−ｋの中間レベル誘電体領域において一般的に起こるボイド生成に耐性があるとがわかった場合は、望ましいであろう。（修復剤の例である）再メチル化化合物またはシリル化剤は、ＳｉＯ２系材料の表面をメチル化できる。予定される曝露は、（プラズマありまたはなしの）蒸気曝露、エアロゾル曝露、スピンコーティングおよび超臨界ＣＯ２を含む。通常は、有機シリケートガラス（ＯＳＧ）多孔性ｌｏｗ−ｋ材料は、Ｃｕダマシン処理の間にＩＬＤ中にボイドを形成しやすい。修復剤での処理後に生成した構造は、ボイド生成にさらに著しく耐性がある。特定の理論またはメカニズムに拘束されないが、プラズマ損傷は、Ｓｉ−ＣＨ３結合を、例えば、それぞれ酸化および還元で使用されるプラズマのタイプにより、Ｓｉ−ＯＨまたはＳｉＨ結合で置き換えることによって、誘電体中で炭素の枯渇を生じると考えられている。損傷した多孔性誘電体では、孔表面はもはやＳｉ−ＯＨ結合で覆われている。（Ｃｕアニーリング後等の）引張応力の存在下で、隣接したＳｉ−ＯＨ基は縮合でき、従って局所的な緻密化を生じる。発生した反応生成物および新しく生成された結合による分子の伸張は、ＩＬＤスペースの中心の近辺でボイドを生じさせる。修復剤は、大部分のＳｉ−ＯＨ結合をＳｉ−Ｏ−Ｓｉ−Ｒｘ結合で置換することによりボイド生成を防止し、縮合反応を避ける。したがってボイド生成は起こらない。
【０００６】
エッチング、アッシング、および湿式化学的工程を使用して誘電体トレンチおよびビアの形成後に行う修復剤の処理は、炭素の枯渇およびｌｏｗ−ｋ材料の損傷を修繕する。この手段により、ボイドは抑制され、そしてｌｏｗ−ｋ材料は、トレンチおよびビアを満たす金属へのアニーリング処理によって生じる内部応力に耐えることができる。
【０００７】
修復剤での処理は、典型的には、ウェハー表面を、損傷したｌｏｗ−ｋ領域との反応が完了するのに充分な期間、液体またはガス形態のシリル化剤に曝すことによって行われる。任意選択的に、高温ベークを行って、残りの溶媒および過剰な修復剤を除去する。また、任意選択的に、湿式クリーニング作業は、ｌｏｗ−ｋ誘電体材料と化学的に適合する材料を使用して修復剤を適用する直前に行うことができる。さらに脱水ベークは、修復剤の効果を高めるために、修復剤処理の前に行ってもよい。
【０００８】
修復剤の効果は、エッチングおよびアッシング処理に曝され、続いて修復剤で処理された、パターン化されていないｌｏｗ−ｋ誘電体膜を使用して検証可能である。修復剤で成功した処理は、ＦＴＩＲ、ＥＤＸ、ＳＩＭＳ、またはＸＰＳ技術によって測定できる炭素濃度の増加を生じる。さらに、処理後表面の疎水性の性質を示す水の接触角の増加が修復剤の適用後に見られる。修復剤で処理された膜は、また修復剤で処理されていないエッチされ／アッシングされた膜と比較して、Ｃ−Ｖ測定から引き出されるより低い誘電率を示す。パターン化されたウェハーでは、修復剤処理の効果が、銅の電気めっきに続く銅アニール処理後のＣｕトレンチの間の狭い空間のｌｏｗ−ｋ誘電体中での、ボイドの減少または除去によって、および反応性溶媒への曝露後のトレンチまたはビアのより小さいプロファイル変化によっても、示される。
【０００９】
Ｒａｍｏｓらの米国特許出願公開第２００６／００５７８５５号Ａ１（“８５５公開”）は、該膜に適用された場合に有機シリケートガラス誘電体膜の疎水性を増加させる“強化剤”組成物を開示する。８５５公開によれば、強化剤は、シリル化を介して、有機シリケートガラス誘電体膜のシラノール部分を、アルキル化またはアリール化できる成分、およびアミン、オニウム化合物およびアルカリ金属水酸化物からなる群から選択される活性化剤を含む。８５５公開は、強化処理が、損傷したｌｏｗ−ｋ領域との反応を完了させるのに充分な期間、液体またはガス形態のシリル化剤に、ウェハー表面を曝すことによって行われることを開示する。８５５公開は、強化処理が、例えば、シラン化合物から誘導されたプラズマの存在下で行われることもできることをさらに開示するが、そうした手順は例示されていない。しかし、修復工程でのそうしたプラズマの使用は、重大な欠点に苦しみがちである。
【００１０】
プラズマ化学は、誘電体材料の層内の種々の機能ために、堆積させそして膜の化学的性質を改質するために、集積回路および他の電子デバイスの製造で用いられる有用な方法論である。プラズマは、例えば、中間層誘電体材料、バリアー材料、およびキャッピング材料を堆積させるために用いられる。他の使用は、例えば、中間層誘電体材料への金属バリアーまたは銅線へのキャッピング材料といった表面粗さを増加させるための酸化または還元雰囲気を使用した表面の改質、または２つの膜間の接着を高めるための表面の化学的性質の変化を含む。ＲＩＥ、アッシング、および湿式クリーニング後の低誘電体材料の修復には、プラズマは、最良の解決法ではない場合がある。
【発明の概要】
【発明が解決しようとする課題】
【００１１】
誘電体材料を修繕するために使用される多くの試薬は、熱またはプラズマＣＶＤ工程下で膜を堆積させる。構造の臨界寸法に影響する場合があり、そしてパッケージングの間に接着およびクラッキングによる問題を生じる場合があるので、堆積は必ずしも望ましくない。同様に、多くの誘電体材料の細孔径は１０〜３０Åの範囲にあり、したがってこの寸法の小さい分子は修復が膜の損傷した部分に浸透することを保証するために必要である。プラズマは強力なエネルギー源であるため、誘電体材料の細孔径より大きい分子サイズとなる修復試薬のガス相重合になる場合がある。これらの重合された種は、膜の上部表面でのみ反応し、そして損傷した層全体の電気的性質および組成を回復しない。プラズマの使用での２つの他の潜在的な問題は、プラズマは、イオン衝撃により膜にさらに損傷を与える場合があること、そしてプラズマは、生成される構造のサイト中のほかのイオンおよび他の中性種に依存し、そして損傷を修繕するために重要であるトレンチおよびビアの側壁では最小限に反応する場合がある、すなわち、生成された種のプラズマの拡散が遅い場合があることである。プラズマは、トレンチおよびビアの側壁には望ましくない場合がある表面を粗化する能力も有する。
【００１２】
さらに、ガス相または液相修復工程のいずれかで、特にＢＥＯＬ工程の間に、誘電体材料内で逃げ場を失う残留物または化学的種を残す可能性がある。膜の表面が、疎水性にされ、そしてシリル化試薬を適用することによって誘電率が回復するが、シリル化種は、誘電体層中で逃げ場を失うこと、続いて次の処理ステップ、特に、例えば、約５０℃と約４５０℃との温度間で行われるヒートサイクル等の高温で起こるステップの間に好ましからざるガス放出を生じることが知られている。そうしたガス放出は、金属バリアーおよびキャッピング層の堆積の間の、典型的には水の再吸着、誘電体層への銅の移動、および他の大気汚染物質の吸着につながる、誘電体材料から逃げる蒸気で作られる欠陥（例えば、ピンホール、接着、および剥離）を生じる。これらの問題はそれぞれ、信用性の低下を生じ、そして最終のデバイスの性能を変化させるであろう。従って、上記に挙げた欠点に苦しまない誘電体材料の誘電特性を回復する方法への技術的ニーズがある。
【課題を解決するための手段】
【００１３】
ＩＣのＢＥＯＬ工程の間に、半導体基材上の誘電体材料層は、例えば、デュアルダマシンプロセスにおいて構造をパターン化し規定するために使用されるプラズマ並びにガス相および液相の試薬の両者等の金属化工程に曝される。層の誘電特性の損失および誘電体材料の化学的組成物における変化は、そうした工程に関連した厳しい試薬および条件によって起こされる損傷の結果として、典型的には経験される。そうした損傷は、層の機械的な強度にさえ損傷を与えることができる。この問題に応えて、本発明は、第１の誘電率および少なくとも１つの表面を有するケイ素含有誘電体材料の層の誘電率を回復させる方法（ここで、ケイ素含有誘電体材料の層の第１の誘電率は、第２の誘電率まで増加している）を対象にする。該方法は、ケイ素含有誘電体材料の該層の少なくとも１つの表面と、ケイ素含有流体とを接触させるステップ、そして、ケイ素含有誘電体材料の該層の該少なくとも１つの表面を、紫外線照射、熱、および電子ビームからなる群から選択されるエネルギー源に曝すステップ、（ここで、ケイ素含有誘電体材料の該層を、該エネルギー源に曝した後で、ケイ素含有誘電体材料の該層は、該第２の誘電率より低い第３の誘電率を有する）の各ステップを含む。
【００１４】
別の形態では、本発明は、第１の誘電率および少なくとも１つの表面を有するケイ素含有誘電体材料の層の誘電率を回復させる方法（ここで、ケイ素含有誘電体材料の該層の該第１の誘電率は、第２の誘電率に増加している）を提供する。該方法は、ケイ素含有誘電体材料の該層の該少なくとも１つの表面とケイ素含有流体とを接触させるステップ、該ケイ素含有流体の第２の部分がケイ素含有誘電体材料の該層の該少なくとも１つの表面と接触を続けるように、該ケイ素含有流体の第１の部分を除去するステップ、そして、ケイ素含有誘電体材料の該層の該少なくとも１つの表面を紫外線照射および熱エネルギーに曝すステップ、（ここで、ケイ素含有誘電体材料の該層を該エネルギー源に曝した後で、ケイ素含有誘電体材料の該層は、該第２の誘電率より低い第３の誘電率を有する）の各ステップを含む。
【００１５】
さらに別の形態では、本発明は、第１の誘電率および少なくとも１つの表面を有するケイ素含有誘電体材料の層の誘電率の回復方法（ここで、ケイ素含有誘電体材料の該層の該第１の誘電率は、第２の誘電率に増加している）を提供する。該方法は、ケイ素含有誘電体材料の該層の該少なくとも１つの表面と、アルキルアルコキシシランを含むケイ素含有流体とを接触させるステップ、該ケイ素含有流体の第２の部分が該層の該少なくとも１つの表面と接触を続けるように、該ケイ素含有流体の第１の部分を除去するステップ、そして、ケイ素含有誘電体材料の該層の該少なくとも１つの表面を紫外線照射および熱エネルギーに曝すステップ、（ここで、ケイ素含有誘電体材料の該層を該エネルギー源に曝した後で、ケイ素含有誘電体材料の該層は、該第２の誘電率より低い第３の誘電率を有する）の各ステップを含む。
【発明を実施するための形態】
【００１６】
本発明は、例えば、集積回路中で中間層誘電体として用いられるもの等の多孔性低誘電体材料および膜の調製を対象にする。特に、本発明は、第１の誘電率および少なくとも１つの表面を有するケイ素含有誘電体材料の層の誘電率を回復させる方法（ここで、ケイ素含有誘電体材料の層の第１の誘電率は、第２の誘電率に増加している）を対象にする。該方法は、ケイ素含有誘電体材料の該層の少なくとも１つの表面と、ケイ素含有流体とを接触させるステップ、そして、ケイ素含有誘電体材料の該層の該少なくとも１つの表面を、紫外線照射、熱、および電子ビームからなる群から選択されるエネルギー源に曝すステップ、（ここで、ケイ素含有誘電体材料の該層を該エネルギー源に曝した後で、ケイ素含有誘電体材料の該層は、該第２の誘電率より低い第３の誘電率を有する）の各ステップを含む。
本明細書中で使用される場合、“層”または“該層”の語は、誘電体材料を示すので、パターン化されているかまたはいないかに係らず、誘電体材料の少なくとも１つの層の少なくとも一部分を意味する。
【００１７】
本発明の好ましい態様において、ケイ素含有誘電体材料の層は、基材上に配置される。好適な基材は、ガリウムヒ素（“ＧａＡｓ”）、ケイ素等の半導体材料、並びに結晶ケイ素、ポリケイ素、アモルファスケイ素、エピタキシャルケイ素、二酸化ケイ素（“ＳｉＯ２”）、ケイ素ガラス、窒化ケイ素、溶融シリカ、ガラス、石英、ボロシリケートガラス、およびそれらの組み合わせ等のケイ素を含有する組成物を含むがこれらに限られない。他の好適な材料は、半導体、集積回路、平面パネルディスプレイ、およびフレキシブルディスプレイ用途において通常用いられるクロミウム、モリブデン、および他の金属を含む。基材は、例えば、ケイ素、ＳｉＯ２、有機シリケートガラス（ＯＳＧ）、フッ素化シリケートガラス（ＦＳＧ）、ボロンカーボナイトライド、炭化ケイ素、水素化炭化ケイ素、窒化ケイ素、水素化窒化ケイ素、炭窒化ケイ素、水素化炭窒化ケイ素、ホウ化窒化ケイ素、有機無機複合物材料、フォトレジスト、有機ポリマー、多孔性有機および無機材料および複合物、酸化アルミニウム、および酸化ゲルマニウム等の金属酸化物等の追加の層を有してもよい。またさらに層は、ゲルマノシリケート、アルミノシリケート、銅およびアルミニウム、および、これらに限られないがＴＩＮ、Ｔｉ（Ｃ）Ｎ、ＴａＮ、Ｔａ（Ｃ）Ｎ、Ｔａ、Ｗ、またはＷＮ等の拡散バリアー材料であることもできる。
【００１８】
本発明の方法において、ケイ素含有誘電体材料の層は、相互接続ネットワークを形成および維持できる化合物を含む膜を生成する組成物の堆積で生成できる。ケイ素含有誘電体膜の例は、ＳｉＯ２、有機シリケートガラス（ＯＳＧ）、フッ素化シリケートガラス（ＦＳＧ）、ボロンカーボナイトライド、炭化ケイ素、水素化炭化ケイ素、窒化ケイ素、水素化窒化ケイ素、炭窒化ケイ素、水素化炭窒化ケイ素、有機無機複合材料、多孔性有機および無機複合材料、ボロシリケートガラス（Ｓｉ：Ｏ：Ｂ：Ｈ）、またはリンドープボロシリケートガラス（Ｓｉ：Ｏ：Ｂ：Ｈ：Ｐ）、並びにそれらの組み合わせを含むがこれらに限られない。
【００１９】
本発明の好ましい態様において、ケイ素含有誘電体材料の層は、シリカ材料（すなわち、シリカ含有誘電体材料）を含む。“シリカ”の語は、本明細書中で使用される場合、ケイ素（Ｓｉ）および酸素（Ｏ）原子、および場合により、これらに限られないが、Ｃ、Ｈ、Ｂ、Ｎ、Ｐ、またはハロゲン化物原子等の他の元素；アルキル基；またはアリール基等の追加の置換基を有する材料である。ほかの態様において、誘電体材料の少なくとも１つの層は、例えば、これらに限られないがＡｌ、Ｔｉ、Ｖ、Ｉｎ、Ｓｎ、Ｚｎ、Ｇａおよびそれらの組み合わせ等の他の元素を含んでもよい。ある好ましい態様において、誘電体材料の少なくとも１つの層は、式ＳｉｖＯｗＣｘＨｙＦｚ（式中、ｖ＋ｗ＋ｘ＋ｙ＋ｚ＝１００原子％、ｖは１０〜３５原子％であり、ｗは１０〜６５原子％であり、ｘは５〜３０原子％であり、ｙは１０〜５０原子％であり、そしてｚは０〜１５原子％である）によって表される有機ケイ素ガラス（“ＯＳＧ”）化合物を含んでもよい。
【００２０】
本発明の好ましい態様において、ケイ素含有誘電体材料の層は、多孔性であり、すなわち、そうした層は、孔の存在によって特徴付けられる。そうした態様において、例えば、膜を生成する組成物が１種または２種以上のエネルギー源への曝露で容易に、そして好ましくは実質的に除去されることができるシリカ源および少なくとも１種のポロゲンを含む場合、孔を形成できる。“ポロゲン”は、得られた膜内に空隙容量を生成するために使用される試薬である。ポロゲンが発明の工程の間変化しないかどうかにかかわらず、“ポロゲン”の語は、本願中に記載された全工程でいかなる形態で見出されても、本明細書中で使用される場合、孔を生成する試薬（または孔を生成する置換基）およびそれらの誘導体を含むことを目的とする。ポロゲンとして使用されるのに好適な化合物は、炭化水素材料、不安定な有機基、溶媒、分解性ポリマー、界面活性剤、デンドリマー、超分枝ポリマー、ポリオキシアルキレン化合物、ＣおよびＨを含む化合物、またはそれらの組み合わせを含むがこれらに限られない。ある態様において、ポロゲンは、Ｃ１〜Ｃ１３の炭化水素化合物を含む。ＣＶＤ工程で用いられるのに好ましいシクロペンタノール、シクロヘキセンオキサイド、シクロペンテンオキシド、シクロヘキサノン、シクロペンチルアミン、およびそれらの混合物等の、例えば、α−テルピネン、シクロオクタン、ノルボルナジエン、シクロオクタジエン、ビシクロヘキサジエン、シクロヘキセン、シクロヘキサン、リモネン、１、３−ブタジエン、１−ネオヘキシル−１、３、５、７−テトラメチルシクロテトラシロキサン、１−ネオペンチル−１、３、５、７−テトラメチルシクロテトラシロキサン、ネオペンチルジエトキシシラン、ネオヘキシルジエトキシシラン、ネオヘキシルトリエトキシシラン、ネオペンチルトリエトキシシラン、ネオペンチルジ−ｔ−ブトキシシラン、およびヘテロ原子ポロゲンを含む。スピンオン工程で用いられるのに好ましいポロゲンは、例えば、溶媒、分解可能ポリマー、界面活性剤、デンドリマー、超分枝ポリマー、ポリオキシアルキレン化合物、およびそれらの混合物を含む。
【００２１】
孔の形成において、誘電体材料の少なくとも１つの層できた堆積された材料は、１種または２種以上のエネルギー源に典型的には曝され、膜を硬化させそして／または存在すればそこに含まれるポロゲンの少なくとも一部分を除去する。例示的なエネルギー源は、α−粒子、β−粒子、ｙ−線、Ｘ線、電子ビーム源等の電離放射線源のエネルギー、紫外（１０〜４００ｎｍ）、可視（４００〜７５０ｎｍ）、赤外（７５０〜１０５ｎｍ）、マイクロ波（＞１０６）、およびラジオ周波数（＞１０６）波長のエネルギー等の非電離放射線源、またはそれらの混合物を含むがこれらに限られない。またさらにエネルギー源は、熱エネルギーおよびプラズマエネルギーを含む。エネルギー源によって、曝露ステップは、高圧下、大気下、または真空下で行うことができる。環境は、不活性（例えば、窒素、ＣＯ２、希ガス（Ｈｅ、Ａｒ、Ｎｅ、Ｋｒ、Ｘｅ）、等）、酸化物（例えば、酸素、空気、希薄な酸素環境、富化した酸素環境、オゾン、亜酸化窒素、等）または還元物（希薄なまたは濃縮された水素、炭化水素（飽和、不飽和、直鎖または分枝、芳香族）、アミン、アンモニア、等）であることができる。曝露ステップために温度は、１００〜５００℃の範囲にあってもよい。ある態様において、温度は、０．１〜１００℃／分の速度で上昇してもよい。全処理時間は、好ましくは０．０１分〜１２時間である。
【００２２】
例えば、ポロゲンの除去ための光硬化および／または膜の格子構造を完全にすることによって孔が生成される態様において、そうした工程は以下の条件下で行われる：環境は、不活性（例えば、窒素、ＣＯ２、希ガス（Ｈｅ、Ａｒ、Ｎｅ、Ｋｒ、Ｘｅ）、等）、（ある態様では）酸化物（例えば、Ｏ２、Ｎ２Ｏ）、または還元物（例えば、希薄なまたは濃縮された炭化水素、水素、アミン、アンモニア等）であることができる。温度は、好ましくは約２５℃〜約５００℃である。波長は、好ましくは赤外、可視、ＵＶまたは遠紫外（波長＜２００ｎｍ）である。全硬化時間は、典型的には０．０１分〜１２時間のいずれかである。
【００２３】
ケイ素含有誘電体材料の層は、典型的には（例えば、導電性層およびエッチ停止バリアー層等の追加の層を含んでもよい）基材の少なくとも一部分の上に、種々の異なる方法を使用して膜を生成する組成物から膜として形成される。これらの方法は、それら自身または組み合わせで使用できる。膜を形成できる工程のいくつかの例は、熱化学気相堆積、プラズマ化学気相成長法（“ＰＥＣＶＤ”）、高密度ＰＥＣＶＤ、フォトンアシスティッド（Ｐｈｏｔｏｎ  ａｓｓｉｓｔｅｄ）ＣＶＤ、プラズマフォトンアシスティッド（Ｐｌａｓｍａ  Ｐｈｏｔｏｎ  ａｓｓｉｓｔｅｄ）ＣＶＤ（“ＰＰＥＣＶＤ”）、原子層堆積（ＡＬＤ）、極低温（ｃｒｙｏｇｅｎｉｃ）化学気相堆積、化学補助気相堆積（ｃｈｅｍｉｃａｌ  ａｓｓｉｓｔｅｄ  ｖａｐｏｒ  ｄｅｐｏｓｉｔｉｏｎ）、熱フィラメント化学気相堆積、液体ポリマー前駆体のＣＶＤ、超臨界流体からの堆積、またはトランスポート（ｔｒａｎｓｐｏｒｔ）重合（“ＴＰ”）を含む。米国特許第６、１７１、９４５号明細書、第６、０５４、２０６号明細書、第６、０５４、３７９号明細書、第６、１５９、８７１号明細書および国際公開第９９／４１４２３号パンフレットは、膜を生成するために使用できるいくつかの例示的なＣＶＤ法を提供する。化学気相堆積工程を除き、例えば、非接触的な堆積方法等の誘電体材料の少なくとも１つの層を適用するためのほかの方法が使用可能である。非接触的な堆積方法は、典型的には接触マスクまたはシャッターの必要なしに膜を生成できる。非接触的な堆積方法は、例えば、ディッピング、ローリング、ブラッシング、スプレー、押し出し、スピンオン堆積、エアーナイフ、印刷、およびそれらの組み合わせを含む。さらに例示的堆積方法は、振動誘起非接触展開力（ｏｓｃｉｌｌａｔｉｎｇ  ｉｎｄｕｃｅｄ  ｓｐｒｅａｄｉｎｇ  ｆｏｒｃｅｓ）、重力誘起展開力（ｇｒａｖｉｔｙ−ｉｎｄｕｃｅｄ  ｓｐｒｅａｄｉｎｇ  ｆｏｒｃｅｓ）、湿式誘起展開力（ｗｅｔｔｉｎｇ−ｉｎｄｕｃｅｄ  ｓｐｒｅａｄｉｎｇ  ｆｏｒｃｅｓ）、スロット押し出し、およびそれらの組み合わせを含む。
【００２４】
本発明による誘電体材料のケイ素含有層は、少なくとも１つの表面を有する。本明細書中で使用される場合、“表面”の語は、例えば、孔口（ｍｏｕｔｈｓ）、孔自身、孔の相互接続および骨格構造内の孔を含む任意のガス／固体界面、液体／固体界面を含む。しかし、当然のことながら、本発明による損傷した誘電体材料の損傷および修復は、表面および／または材料のマトリックス内で起こることができる。
【００２５】
本発明によるケイ素含有誘電体材料の層は、第１の誘電率を有する。本明細書中で使用される場合、“第１の誘電率”の語は、生成された後の、および例えば、誘電率を損傷するような方法等の半導体製造工程におけるプロセスの前の、ケイ素含有誘電体材料の層の誘電率を言う。本発明は多孔性と密度の高い誘電体層との両者を対象にするので、ケイ素含有誘電体材料の層が多孔性である場合、誘電体材料に空気が導入されているので、第１の誘電率は、ケイ素含有誘電体材料の高密度層より典型的には低いであろう。空気は１．０の誘電率を有し、そして空気がナノ多孔性またはナノメートルスケール孔構造の形態で、誘電体材料に導入される場合、比較的低い誘電率（“ｋ”）が達成される。好ましくは、本発明によるケイ素含有誘電体材料の層は、約１．５〜約３．５、さらに好ましくは約１．５〜約２．８、そして最も好ましくは約１．８〜約２．７の第１の誘電率を有する。
【００２６】
上記のように、例えば、エッチング、アッシング、湿式化学的ストリッピング、ＣＭＰ、ポスト−ＣＭＰ（ｐｏｓｔ−ＣＭＰ）クリーニング、および他のプラズマ工程等の工程は、ＯＳＧ誘電体材料を損傷するかまたはＯＳＧ誘電体材料から炭素を除去することが見出された。そうした損傷は、典型的には膜の誘電特性の損失を明らかにし、そして膜の化学的組成を変化させる。例えば、半導体製造工程間の有機シリケートガラス誘電体膜への損傷が、エッチ誘電体膜の中へトレンチおよびビアをエッチするための、（リモートまたはｉｎ  ｓｉｔｕのいずれかの）プラズマおよび／またはエッチング試薬の適用から生じ、そして典型的には工程に曝されたＳｉ−ＣＨ３種の減少を生じることは周知である。プラズマは、例えば、半導体デバイスの製造間にフォトレジスト膜を除去するために使用され、そして典型的には（自由原子、化合物、イオンおよび／またはラジカルの形態の）元素状酸素、フッ素、水素、炭素、アルゴン、ヘリウムまたは窒素からなる。
【００２７】
湿式化学的処理は、トレンチまたはビアエッチング、フォトレジストアッシング、フォトレジスト除去、または硬化したフォトレジストの除去の後に残る残留物の除去の目的で、ＩＣの製造においても用いられる。使用される試薬は、例えば、構造のサイドウォール上の炭素含有残留物およびポリマーを除去するために設計されており、したがって、シリカ系の誘電体膜、特に多孔性シリカ膜における有機基を攻撃および除去する潜在力を有する。損傷は、典型的には材料の誘電率の増加のみならず、材料の疎水性の損失も含む。そうした損傷に寄与する湿式化学的エッチング液の成分は、例えば、Ｎ−メチルピロリジノン、ジメチルホルムアミド、ジメチルアセトアミド等のアミド；エタノールおよび２−プロパノール等のアルコール類；エタノールアミン等のアルコールアミン；トリエチルアミン等のアミン；エチレンジアミンおよびＮ、Ｎ−ジエチルエチレンジアミン等のジアミン；ジエチレントリアミン等のトリアミン、エチレンジアミン四酢酸“ＥＤＴＡ”等のジアミン酸；酢酸およびギ酸等の有機酸類；テトラメチルアンモニウムアセテート等の有機酸類のアンモニウム塩；硫酸、硝酸、リン酸、フッ化水素酸等の無機酸類；フッ化アンモニウム、重フッ化アンモニウム等のフッ化塩；および水酸化アンモニウムおよびテトラメチル水酸化アンモニウム等の塩基；およびヒドロキシルアミンを含んでもよい。厳しいが、そうした成分は、それらの機能を適切に行わせるために、湿式試薬処理に多くの場合必要である。
【００２８】
密度の高い誘電体材料に比較して多孔性ｌｏｗ−ｋ誘電体材料のより多い表面積が故に、膜中に大きな程度の損傷を生じさせる膜を通した拡散によって、反応性エッチおよびアッシングガスおよび厳しい試薬に曝露された高密度の誘電体膜より、典型的には、多孔性低誘電体のケイ素を含有する材料は大きな壊滅的効果に苦しむ。特別な理論に拘束されるわけではないが、例えば、ケイ素メチル結合等のケイ素含有材料中でケイ素炭素結合の一部分はそうした工程で壊れ、そしてケイ素水素（Ｓｉ−  Ｈ）結合またはケイ素水酸化物（Ｓｉ−ＯＨ）結合に置き換わると考えられる。Ｓｉ−ＨおよびＳｉ−ＯＨ結合それ自身は、また材料の誘電率に固有の負の影響を有することに加えて、材料の誘電率のさらなる好ましくない増加となる水を非常に吸収できるので、不利である。従って、例えば（Ｓｉ原子に結合したメチル基等の）有機含有物を有するシリカ含有誘電体膜等の、例えばケイ素含有誘電体材料の層は、酸素プラズマに曝された場合、容易に劣化し、そしてシラノール（Ｓｉ−ＯＨ）基が、有機基が以前あった材料中で典型的には生成される。水は約７０の誘電率を有するので、密度の高い材料に吸収され、そして多孔性材料に吸着した少量が誘電率を増加させる。材料が密度の高いか多孔性であるかどうかにかかわらず、損傷の結果として第１の誘電率に対して増加した誘電率を、本明細書中では、“第２の誘電率”と呼ぶ。従って、第２の誘電率の値は、例えば、誘電体材料の第１の誘電率、誘電体材料の化学的性質、およびトレンチおよびビアを作るために使用されるＢＥＯＬ工程試薬の厳しさ等の多くの変数に依存することができる。しかし、第２の誘電率は、典型的には第１の誘電率の値より約５％〜約２００％高い。
【００２９】
本発明は、損傷した誘電体材料のある材料特性が回復する方法を提供する。本明細書中で使用される場合、“復活”、“修繕”、“回復”、および“修復”の語は、同意語として使用され、例えば、絶縁破壊電圧、リーク電流、疎水性、機械的な強度、炭素含有量、拡散抵抗、接着、細孔径の改質、および気密性等の損傷した誘電体材料の材料特性における改善をいう。本発明の方法は、炭素含有部分を回復させ、そして有機シリケートガラス低誘電体材料の疎水性を高める。これは、誘電体材料を、アニーリングの間の金属収縮、他の誘電体層からの応力、およびパッケージング中の応力によって引き起こされる等のビアおよびトレンチウォール上の応力に耐えさせる。これはまた望ましくないボイドが、ビアとトレンチとの間の誘電体材料の内側に生成するのを妨げる。
【００３０】
本発明の方法は、誘電体材料の層の少なくとも１つの表面と、ケイ素含有流体とを接触させて、例えば、孔および孔口の表面（または密度の高い誘電体材料の表面）を覆うステップを含む。本明細書中で使用される場合、“覆う”の語は、シリカ含有流体が表面を被覆することおよび／または誘電体材料の表面を濡らすことを意味する。好ましくは、少なくとも１つの表面を被覆するおよび／または濡らすにつれて、ケイ素含有流体は、誘電体材料および／またはそれらの表面の中に、少なくとも部分的に吸収され、そして／または吸着される。本明細書中で使用される場合、“流体”の語は、液体、ガス、蒸気、エアロゾル、超臨界流体、および昇華した固体を含む。少なくとも１つの層とケイ素含有流体と接触させるステップは、例えば、ガス状の搬送ビア、例えば、化学気相堆積チャンバー（本明細書中では“ＣＶＤ”と呼ぶ）または、例えば、スピンコーティングによる等の液体搬送等の当業者に公知の方法によって起こすことができる。例えば、ディッピング、ローリング、ブラッシング、スプレー、液体ミスト堆積、エアロゾル、押し出し、スピンオン堆積、エアーナイフ、印刷、およびそれらの組み合わせ等の他の方法も誘電体材料の少なくとも１つの層を適用するために使用できる。さらに例示的堆積方法は、振動誘起非接触展開力、重力誘起展開力、湿式誘起展開力、スロット押し出し、およびそれらの組み合わせを含む。液体ケイ素含有流体では、好ましい接触方法は、スピンオン工程である。ガス状のまたは蒸気化された液体ケイ素含有流体では、好ましい接触方法は、ＣＶＤによる。
【００３１】
本発明に用いられるケイ素含有流体は、例えば、誘電体材料を生成するために典型的に用いられるもの等の例えば、シリカ含有前駆体を含む。用いられるケイ素含有流体のタイプは、例えば、接触ステップで用いられる所望の方法によることができる。
【００３２】
以下のケイ素含有流体は、スピンオン堆積工程またはＣＶＤ工程のいずれにおける本発明での使用に適する。したがって、以下のケイ素含有流体の少なくとも一つは、任意選択的に溶媒と共に接触ステップと関連して適用されるであろう組成物を典型的には生成する。溶媒は、用いられる場合、好ましくは約５０℃〜約３００℃の範囲内で、さらに好ましくは約７０℃〜約２５０℃の範囲内で沸点を有する溶媒である。好適な溶媒は、アルコール類、アルデヒド、ケトン、エステル、アミド、グリコール、グリコールエーテル、水、エーテル、エポキシド、アミン、およびそれらの混合物を含む。溶媒の具体例は、シクロヘキサノン、２−ヘキサノン、２−ペンタノン、１−ペンタノール、１−ブタノール、２−プロパノール、プロピレングリコールプロピルエーテル、プロピレングリコールモノメチルエーテルアセテート、乳酸エチル、ペンチルアセテート、プロピレングリコール、プロピレングリコールモノメチルエーテル、Ｎ、Ｎ−ジメチルホルムアミド、およびそれらの混合物を含む。溶媒が用いられる態様において、シリカ含有流体は、残りが、溶媒および任意選択的に、例えば、触媒、流れ助剤、湿潤剤、ｐＨ調整剤、腐食阻害剤、イオン強度調整剤、および界面活性剤等の添加物で、流体の全質量の好ましくは約０．００１〜９９質量％、およびさらに好ましくは約０．０１〜約９０質量％を構成する。そうした添加物は、存在する場合、混合物のｐＨを変化させ、シリカ含有流体が濡らすことにおいて補助し、そして流体が相互作用する表面を改質することにより小さな構造と相互作用し、流体の粘性、表面張力、および溶解度パラメーターを変化させる機能を有することができる。そうした添加物は、銅の腐食を最小化し、そしてＢＥＯＬ工程により作り出される損傷と欠陥へのケイ素含有流体の反応性を高めるよう機能することもできる。
【００３３】
以下の化学式および本明細書内の全ての化学式において、“独立して”の語は、主となるＲ基が異なる上付き文字を有する他のＲ基に対して独立して選択されるだけでなく、同一Ｒ基のさらなる種に対しても独立して選択されることを理解すべきである。例えば、式ＲａＳｉ（ＯＲ１）４−ａにおいて、“ａ”が２である場合、２つのＲ基は互いに同一またはＲ１と同一である必要は無い。さらに、以下の式において、“一価の有機基”の語は、Ｃ単結合を通じてＳｉまたはＯ等の興味のある元素に結合する有機基、すなわち、Ｓｉ−ＣまたはＯ−Ｃに関する。一価の有機基の例は、アルキル基、アリール基、不飽和アルキル基、および／またはアルコキシ、エステル、酸、カルボニル、またはアルキルカルボニル官能性で置換された不飽和アルキル基を含む。アルキル基は、例えば、メチル、エチル、プロピル、ブチル、またはペンチル基等の１〜５の炭素原子を有する直鎖、分枝、または環状アルキル基であってもよい。一価の有機基として好適なアリール基の例は、フェニル、メチルフェニル、エチルフェニルおよびフルオロフェニルを含む。ある態様において、アルキル基内の１種または２種以上の水素は、カルボニルまたはエーテル官能性を与えるために、ハロゲン化物原子（すなわち、フッ素）、または酸素原子等さらなる原子で置換されていてもよく。（ＯＲ１）の例は、アルコキシ、アセトキシ、ヒドロキシル、シラキサノレート、およびシラノレートであることができる。
【００３４】
ある好ましい態様において、ケイ素含有流体は、以下の式ＲａＳｉ（ＯＲ１）４−ａ（式中、Ｒは、独立して水素原子、フッ素原子、または一価の有機基を表し、Ｒ１は独立して一価の有機基を表し、そしてａは、１〜２の整数である）で表されてもよい。ＲａＳｉ（ＯＲ１）４−ａによって表される化合物の具体例は、メチルトリメトキシシラン、メチルトリエトキシシラン、メチルトリ−ｎ−プロポキシシラン、メチルトリイソプロポキシシラン、メチルトリ−ｎ−ブトキシシラン、メチルトリ−ｓｅｃ−ブトキシシラン、メチルトリ−ｔｅｒｔ−ブトキシシラン、メチルトリフェノキシシラン、エチルトリメトキシシラン、エチルトリエトキシシラン、エチルトリ−ｎ−プロポキシシラン、エチルトリイソプロポキシシラン、エチルトリ−ｎ−ブトキシシラン、エチルトリ−ｓｅｃ−ブトキシシラン、エチルトリ−ｔｅｒｔ−ブトキシシラン、エチルトリフェノキシシラン、ｎ−プロピルトリメトキシシラン、ｎ−プロピルトリエトキシシラン、ｎ−プロピルトリ−ｎ−プロポキシシラン、ｎ−プロピルトリイソプロポキシシラン、ｎ−プロピルトリ−ｎ−ブトキシシラン、ｎ−プロピルトリ−ｓｅｃ−ブトキシシラン、ｎ−プロピルトリ−ｔｅｒｔ−ブトキシシラン、ｎ−プロピルトリフェノキシシラン、イソプロピルトリメトキシシラン、イソプロピルトリエトキシシラン、イソプロピルトリ−ｎ−プロポキシシラン、イソプロピルトリイソプロポキシシラン、イソプロピルトリ−ｎ−ブトキシシラン、イソプロピルトリ−ｓｅｃ−ブトキシシラン、イソプロピルトリ−ｔｅｒｔ−ブトキシシラン、イソプロピルトリフェノキシシラン、ｎ−ブチルトリメトキシシラン、ｎ−ブチルトリエトキシシラン、ｎ−ブチルトリ−ｎ−プロポキシシラン、ｎ−ブチルトリイソプロポキシシラン、ｎ−ブチルトリ−ｎ−ブトキシシラン、ｎ−ブチルトリ−ｓｅｃ−ブトキシシラン、ｎ−ブチルトリ−ｔｅｒｔ−ブトキシシラン、ｎ−ブチルトリフェノキシシラン；ｓｅｃ−ブチルトリメトキシシラン、ｓｅｃ−ブチルトリエトキシシラン、ｓｅｃ−ブチルトリ−ｎ−プロポキシシラン、ｓｅｃ−ブチルトリイソプロポキシシラン、ｓｅｃ−ブチルトリ−ｎ−ブトキシシラン、ｓｅｃ−ブチルトリ−ｓｅｃ−ブトキシシラン、ｓｅｃ−ブチルトリ−ｔｅｒｔ−ブトキシシラン、ｓｅｃ−ブチルトリフェノキシシラン、ｔｅｒｔ−ブチルトリメトキシシラン、ｔｅｒｔ−ブチルトリエトキシシラン、ｔｅｒｔ−ブチルトリ−ｎ−プロポキシシラン、ｔｅｒｔ−ブチルトリイソプロポキシシラン、ｔｅｒｔ−ブチルトリ−ｎ−ブトキシシラン、ｔｅｒｔ−ブチルトリ−ｓｅｃ−ブトキシシラン、ｔｅｒｔ−ブチルトリ−ｔｅｒｔ−ブトキシシラン、ｔｅｒｔ−ブチルトリフェノキシシラン、イソブチルトリメトキシシラン、イソブチルトリエトキシシラン、イソブチルトリ−ｎ−プロポキシシラン、イソブチルトリイソプロポキシシラン、イソブチルトリ−ｎ−ブトキシシラン、イソブチルトリ−ｓｅｃ−ブトキシシラン、イソブチルトリ−ｔｅｒｔ−ブトキシシラン、イソブチルトリフェノキシシラン、ｎ−ペンチルトリメトキシシラン、ｎ−ペンチルトリエトキシシラン、ｎ−ペンチルトリ−ｎ−プロポキシシラン、ｎ−ペンチルトリイソプロポキシシラン、ｎ−ペンチルトリ−ｎ−ブトキシシラン、ｎ−ペンチルトリ−ｓｅｃ−ブトキシシラン、ｎ−ペンチルトリ−ｔｅｒｔ−ブトキシシラン、ｎ−ペンチルトリフェノキシシラン；ｓｅｃ−ペンチルトリメトキシシラン、ｓｅｃ−ペンチルトリエトキシシラン、ｓｅｃ−ペンチルトリ−ｎ−プロポキシシラン、ｓｅｃ−ペンチルトリイソプロポキシシラン、ｓｅｃ−ペンチルトリ−ｎ−ブトキシシラン、ｓｅｃ−ペンチルトリ−ｓｅｃ−ブトキシシラン、ｓｅｃ−ペンチルトリ−ｔｅｒｔ−ブトキシシラン、ｓｅｃ−ペンチルトリフェノキシシラン、ｔｅｒｔ−ペンチルトリメトキシシラン、ｔｅｒｔ−ペンチルトリエトキシシラン、ｔｅｒｔ−ペンチルトリ−ｎ−プロポキシシラン、ｔｅｒｔ−ペンチルトリイソプロポキシシラン、ｔｅｒｔ−ペンチルトリ−ｎ−ブトキシシラン、ｔｅｒｔ−ペンチルトリ−ｓｅｃ−ブトキシシラン、ｔｅｒｔ−ペンチルトリ−ｔｅｒｔ−ブトキシシラン、ｔｅｒｔ−ペンチルトリフェノキシシラン、イソペンチルトリメトキシシラン、イソペンチルトリエトキシシラン、イソペンチルトリ−ｎ−プロポキシシラン、イソペンチルトリイソプロポキシシラン、イソペンチルトリ−ｎ−ブトキシシラン、イソペンチルトリ−ｓｅｃ−ブトキシシラン、イソペンチルトリ−ｔｅｒｔ−ブトキシシラン、イソペンチルトリフェノキシシラン、ネオ−ペンチルトリメトキシシラン、ネオ−ペンチルトリエトキシシラン、ネオ−ペンチルトリ−ｎ−プロポキシシラン、ネオ−ペンチルトリイソプロポキシシラン、ネオ−ペンチルトリ−ｎ−ブトキシシラン、ネオ−ペンチルトリ−ｓｅｃ−ブトキシシラン、ネオ−ペンチルトリ−ネオ−ブトキシシラン、ネオ−ペンチルトリフェノキシシランフェニルトリメトキシシラン、フェニルトリエトキシシラン、フェニルトリ−ｎ−プロポキシシラン、フェニルトリイソプロポキシシラン、フェニルトリ−ｎ−ブトキシシラン、フェニルトリ−ｓｅｃ−ブトキシシラン、フェニルトリ−ｔｅｒｔ−ブトキシシラン、フェニルトリフェノキシシラン、δ−トリフルオロプロピルトリメトキシシラン、δ−トリフルオロプロピルトリエトキシシラン、ジメチルジメトキシシラン、ジメチルジエトキシシラン、ジメチルジ−ｎ−プロポキシシラン、ジメチルジイソプロポキシシラン、ジメチルジ−ｎ−ブトキシシラン、ジメチルジ−ｓｅｃ−ブトキシシラン、ジメチルジ−ｔｅｒｔ−ブトキシシラン、ジメチルジフェノキシシラン、ジエチルジメトキシシラン、ジエチルジエトキシシラン、ジエチルジ−ｎ−プロポキシシラン、ジエチルジイソプロポキシシラン、ジエチルジ−ｎ−ブトキシシラン、ジエチルジ−ｓｅｃ−ブトキシシラン、ジエチルジ−ｔｅｒｔ−ブトキシシラン、ジエチルジフェノキシシラン、ジ−ｎ−プロピルジメトキシシラン、ジ−ｎ−プロピルジメトキシシラン、ジ−ｎ−プロピルジ−ｎ−プロポキシシラン、ジ−ｎ−プロピルジイソプロポキシシラン、ジ−ｎ−プロピルジ−ｎ−ブトキシシラン、ジ−ｎ−プロピルジ−ｓｅｃ−ブトキシシラン、ジ−ｎ−プロピルジ−ｔｅｒｔ−ブトキシシラン、ジ−ｎ−プロピルジフェノキシシラン、ジイソプロピルジメトキシシラン、ジイソプロピルジエトキシシラン、ジイソプロピルジ−ｎ−��ロポキシシラン、ジイソプロピルジイソプロポキシシラン、ジイソプロピルジ−ｎ−ブトキシシラン、ジイソプロピルジ−ｓｅｃ−ブトキシシラン、ジイソプロピルジ−ｔｅｒｔ−ブトキシシラン、ジイソプロピルジフェノキシシラン、ジ−ｎ−ブチルジメトキシシラン、ジ−ｎ−ブチルジエトキシシラン、ジ−ｎ−ブチルジ−ｎ−プロポキシシラン、ジ−ｎ−ブチルジイソプロポキシシラン、ジ−ｎ−ブチルジ−ｎ−ブトキシシラン、ジ−ｎ−ブチルジ−ｓｅｃ−ブトキシシラン、ジ−ｎ−ブチルジ−ｔｅｒｔ−ブトキシシラン、ジ−ｎ−ブチルジフェノキシシラン、ジ−ｓｅｃ−ブチルジメトキシシラン、ジ−ｓｅｃ−ブチルジエトキシシラン、ジ−ｓｅｃ−ブチルジ−ｎ−プロポキシシラン、ジ−ｓｅｃ−ブチルジイソプロポキシシラン、ジ−ｓｅｃ−ブチルジ−ｎ−ブトキシシラン、ジ−ｓｅｃ−ブチルジ−ｓｅｃ−ブトキシシラン、ジ−ｓｅｃ−ブチルジ−ｔｅｒｔ−ブトキシシラン、ジ−ｓｅｃ−ブチルジフェノキシシラン、ジ−ｔｅｒｔ−ブチルジメトキシシラン、ジ−ｔｅｒｔ−ブチルジエトキシシラン、ジ−ｔｅｒｔ−ブチルジ−ｎ−プロポキシシラン、ジ−ｔｅｒｔ−ブチルジイソプロポキシシラン、ジ−ｔｅｒｔ−ブチルジ−ｎ−ブトキシシラン、ジ−ｔｅｒｔ−ブチルジ−ｓｅｃ−ブトキシシラン、ジ−ｔｅｒｔ−ブチルジ−ｔｅｒｔ−ブトキシシラン、ジ−ｔｅｒｔ−ブチルジフェノキシシラン、ジフェニルジメトキシシラン、ジフェニルジエトキシシラン、ジフェニルジ−ｎ−プロポキシシラン、ジフェニルジイソプロポキシシラン、ジフェニルジ−ｎ−ブトキシシラン、ジフェニルジ−ｓｅｃ−ブトキシシラン、ジフェニルジ−ｔｅｒｔ−ブトキシシラン、ジフェニルジフェノキシシラン、メチルネオペンチルジメトキシシラン、メチルネオペンチルジエトキシシラン、メチルジメトキシシラン、エチルジメトキシシラン、ｎ−プロピルジメトキシシラン、イソプロピルジメトキシシラン、ｎ−ブチルジメトキシシラン、ｓｅｃ−ブチルジメトキシシラン、ｔｅｒｔ−ブチルジメトキシシラン、イソブチルジメトキシシラン、ｎ−ペンチルジメトキシシラン、ｓｅｃ−ペンチルジメトキシシラン、ｔｅｒｔ−ペンチルジメトキシシラン、イソペンチルジメトキシシラン、ネオペンチルジメトキシシラン、ネオヘキシルジメトキシシラン、シクロヘキシルジメトキシシラン、フェニルジメトキシシラン、ジエトキシメチルシラン、エチルジエトキシシラン、ｎ−プロピルジエトキシシラン、イソプロピルジエトキシシラン、ｎ−ブチルジエトキシシラン、ｓｅｃ−ブチルジエトキシシラン、ｔｅｒｔ−ブチルジエトキシシラン、イソブチルジエトキシシラン、ｎ−ペンチルジエトキシシラン、ｓｅｃ−ペンチルジエトキシシラン、ｔｅｒｔ−ペンチルジエトキシシラン、イソペンチルジエトキシシラン、ネオペンチルジエトキシシラン、ネオヘキシルジエトキシシラン、シクロヘキシルジエトキシシラン、フェニルジエトキシシラン、トリメトキシシラン、トリエトキシシラン、トリ−ｎ−プロポキシシラン、トリイソプロポキシシラン、トリ−ｎ−ブトキシシラン、トリ−ｓｅｃ−ブトキシシラン、トリ−ｔｅｒｔ−ブトキシシラン、トリフェノキシシラン、アリルトリメトキシシラン、アリルトリ��トキシシラン、ビニルトリメトキシシラン、ビニルトリエトキシシラン、（３−アクリロキシプロピル）トリメトキシシラン、アリルトリメトキシシラン、アリルトリエトキシシラン、ビニルトリメトキシシラン、ビニルトリエトキシシラン、および（３−アクリロキシプロピル）トリメトキシシランを含む。上記の化合物の中で、好ましい化合物は、メチルトリメトキシシラン、メチルトリエトキシシラン、メチルトリ−ｎ−プロポキシシラン、メチルトリイソプロポキシシラン、エチルトリメトキシシラン、エチルトリエトキシシラン、ジメチルジメトキシシラン、ジメチルジエトキシシラン、ジエトキシメチルシラン、ジエチルジメトキシシラン、およびジエチルジエトキシシランである。
【００３５】
ケイ素含有流体は、式Ｓｉ（ＯＲ２）４（式中、Ｒ２は、独立して一価の有機基を表す）を有する化合物であってもよい。Ｓｉ（ＯＲ２）４によって表される化合物の具体例は、テトラメトキシシラン、テトラエトキシシラン、テトラ−ｎ−プロポキシシラン、テトライソプロポキシシラン、テトラ−ｎ−ブトキシシラン、テトラ−ｓｅｃ−ブトキシシラン、テトラ−ｔｅｒｔ−ブトキシシラン、テトラアセトキシシラン、およびテトラフェノキシシランを含む。上記の中で、ある好ましい化合物は、テトラメトキシシラン、テトラエトキシシラン、テトラ−ｎ−プロポキシシラン、テトライソプロポキシシラン、またはテトラフェノキシシランを含んでもよい。
【００３６】
ケイ素含有流体は、式Ｒ３ｂ（Ｒ４Ｏ）３−ｂＳｉ−（Ｒ７）−Ｓｉ（ＯＲ５）３−ｃＲ６ｃ（式中、Ｒ３およびＲ６は、独立して水素原子、フッ素原子、または一価の有機基であり、Ｒ４およびＲ５は独立して一価の有機基であり、ｂおよびｃは同一または相違しており、そしてそれぞれの数字は０〜２であり、Ｒ７は酸素原子、フェニレン基、ビフェニル、ナフタレン基、または−（ＣＨ２）ｎ−（式中、ｎは、１〜６の整数）によって表される基、またはそれらの組み合わせである）を有する化合物であってもよい。Ｒ７が酸素原子であるこれらの化合物の具体例は、ヘキサメトキシジシロキサン、ヘキサエトキシジシロキサン、ヘキサフェノキシジシロキサン、１、１、１、３、３−ペンタメトキシ−３−メチルジシロキサン、１、１、１、３、３−ペンタエトキシ−３−メチルジシロキサン、１、１、１、３、３−ペンタメトキシ−３−フェニルジシロキサン、１、１、１、３、３−ペンタエトキシ−３−フェニルジシロキサン、１、１、３、３−テトラメトキシ−１、３−ジメチルジシロキサン、１、１、３、３−テトラエトキシ−１、３−ジメチルジシロキサン、１、１、３、３−テトラメトキシ−１、３−ジフェニルジシロキサン、１、１、３、３−テトラエトキシ−１、３−ジフェニルジシロキサン、１、１、３−トリメトキシ−１、３、３−トリメチルジシロキサン、１、１、３−トリエトキシ−１、３、３−トリメチルジシロキサン、１、１、３−トリメトキシ−１、３、３−トリフェニルジシロキサン、１、１、３−トリエトキシ−１、３、３−トリフェニルジシロキサン、１、３−ジメトキシ−１、１、３、３−テトラメチルジシロキサン、１、３−ジエトキシ−１、１、３、３−テトラメチルジシロキサン、１、３−ジメトキシ−１、１、３、３−テトラフェニルジシロキサンおよび１、３−ジエトキシ−１、１、３、３−テトラフェニルジシロキサンを含む。これらの中で、好ましい化合物は、ヘキサメトキシジシロキサン、ヘキサエトキシジシロキサン、ヘキサフェノキシジシロキサン、１、１、３、３−テトラメトキシ−１、３−ジメチルジシロキサン、１、１、３、３−テトラエトキシ−１、３−ジメチルジシロキサン、１、１、３、３−テトラメトキシ−１、３−ジフェニルジシロキサン、１、３−ジメトキシ−１、１、３、３−テトラメチルジシロキサン、１、３−ジエトキシ−１、１、３、３−テトラメチルジシロキサン、１、３−ジメトキシ−１、１、３、３−テトラフェニルジシロキサン；および１、３−ジエトキシ−１、１、３、３−テトラフェニルジシロキサンである。
Ｒ７が−（ＣＨ２）ｎ−によって表される化合物の具体例は、ビス（トリメトキシシリル）メタン、ビス（トリエトキシシリル）メタン、ビス（トリフェノキシシリル）メタン、ビス（ジメトキシメチルシリル）メタン、ビス（ジエトキシメチルシリル）メタン、ビス（ジメトキシフェニルシリル）メタン、ビス（ジエトキシフェニルシリル）メタン、ビス（メトキシジメチルシリル）メタン、ビス（エトキシジメチルシリル）メタン、ビス（メトキシジフェニルシリル）メタン、ビス（エトキシジフェニルシリル）メタン、１、２−ビス（トリメトキシシリル）エタン、１、２−ビス（トリエトキシシリル）エタン、１、２−ビス（トリフェノキシシリル）エタン、１、２−ビス（ジメトキシメチルシリル）エタン、１、２−ビス（ジエトキシメチルシリル）エタン、１、２−ビス（ジメトキシフェニルシリル）エタン、１、２−ビス（ジエトキシフェニルシリル）エタン、１、２−ビス（メトキシジメチルシリル）エタン、１、２−ビス（エトキシジメチルシリル）エタン、１、２−ビス（メトキシジフェニルシリル）エタン、１、２−ビス（エトキシジフェニルシリル）エタン、１、３−ビス（トリメトキシシリル）プロパン、１、３−ビス（トリエトキシシリル）プロパン、１、３−ビス（トリフェノキシシリル）プロパン、１、３−ビス（ジメトキシメチルシリル）プロパン、１、３−ビス（ジエトキシメチルシリル）プロパン、１、３−ビス（ジメトキシフェニルシリル）プロパン、１、３−ビス（ジエトキシフェニルシリル）プロパン、１、３−ビス（メトキシジメチルシリル）プロパン、１、３−ビス（エトキシジメチルシリル）プロパン、１、３−ビス（メトキシジフェニルシリル）プロパン、および１、３−ビス（エトキシジフェニルシリル）プロパンを含む。これらの中で好ましい化合物は、ビス（トリメトキシシリル）メタン、ビス（トリエトキシシリル）メタン、ビス（ジメトキシメチルシリル）メタン、ビス（ジエトキシメチルシリル）メタン、ビス（ジメトキシフェニルシリル）メタン、ビス（ジエトキシフェニルシリル）メタン、ビス（メトキシジメチルシリル）メタン、ビス（エトキシジメチルシリル）メタン、ビス（メトキシジフェニルシリル）メタン、およびビス（エトキシジフェニルシリル）メタンである。
【００３７】
本発明のある好ましい態様において、式ＲａＳｉのＲ１（ＯＲ１）４−ａのＲ１、式Ｓｉ（ＯＲ２）４のＲ２、並びに式Ｒ３ｂ（Ｒ４Ｏ）３−ｂＳｉ−（Ｒ７）−Ｓｉ（ＯＲ５）３−ｃＲ６ｃのＲ４および／またはＲ５は、それぞれ独立して式
【００３８】
【化１】
0005592327.tif 000002
【００３９】
の一価の有機基（式中、ｎは、０〜４の整数である）であることができる。これらの化合物の具体例は、テトラアセトキシシラン、メチルトリアセトキシシラン、エチルトリアセトキシシラン、ｎ−プロピルトリアセトキシシラン、イソプロピルトリアセトキシシラン、ｎ−ブチルトリアセトキシシラン、ｓｅｃ−ブチルトリアセトキシシラン、ｔｅｒｔ−ブチルトリアセトキシシラン、イソブチルトリアセトキシシラン、ｎ−ペンチルトリアセトキシシラン、ｓｅｃ−ペンチルトリアセトキシシラン、ｔｅｒｔ−ペンチルトリアセトキシシラン、イソペンチルトリアセトキシシラン、ネオペンチルトリアセトキシシラン、フェニルトリアセトキシシラン、ジメチルジアセトキシシラン、ジエチルジアセトキシシラン、ジ−ｎ−プロピルジアセトキシシラン、ジイソプロピルジアセトキシシラン、ジ−ｎ−ブチルジアセトキシシラン、ジ−ｓｅｃ−ブチルジアセトキシシラン、ジ−ｔｅｒｔ−ブチルジアセトキシシラン、ジフェニルジアセトキシシラン、トリアセトキシシランを含む。これらの化合物の中で、ジメチルジアセトキシシラン、トリメチルアセトキシシラン、およびメチルトリアセトキシシランは、好ましい。
【００４０】
本発明の他の態様において、ケイ素含有流体は、Ｓｉ原子に結合する少なくとも１種のカルボン酸エステルを好ましくは有していてもよい。これらのシリカ源の例は、メチルトリアセトキシシラン、エチルトリアセトキシシラン、およびフェニルトリアセトキシシランを含む。ケイ素含有流体は、そこに結合するカルボキシレート基を有する少なくとも１つのＳｉ原子を有する、少なくとも１種のケイ素含有流体に加えて、組成物はＳｉ原子に結合したカルボン酸を必ずしも有さなくてもよい追加のケイ素含有流体をさらに含んでもよい。
【００４１】
また別の態様では、ケイ素含有流体は、例えば、ヘキサメチルジシラザン、ヘプタメチルジシラザン、およびヘキサメチルシクロトリシラザン等のシラザンである。また別の態様では、ケイ素含有流体は、例えば、ジメチルアミノシラン、ジメチルアミノトリメチルシラン、アミノプロピルジメチルエトキシシラン、およびビス（ジメチルアミノ）ジメチルシラン等のアミノシランである。また別の態様では、ケイ素含有流体は、例えば、テトラメチルシクロテトラシロキサン（ＴＭＣＴＳ）、およびオクタメチルシクロテトラシロキサン（ＯＭＣＴＳ）、ヘキサメチルシクロトリシロキサン、デカメチルシクロペンタシラン、ドデカメチルシクロヘキサシラン等の環状シロキサンである。また別の態様では、ケイ素含有流体は、例えば、１−メチル−１−エトキシシラシクロペンタン、２、２、４、６、６−ペンタメチル−２、４、６−トリシラ−ヘプタン、１、１、３、３−テトラメチル−１、３−ジシラシクロブタン、および１、３−ジメチル−１、３−ジエトキシ−１、３−ジシラシクロブタン等のカルボシランである。
【００４２】
接触ステップに関連して、ＣＶＤ工程が用いられる、本発明の態様では、ガス状の試薬が好ましい。“ガス状の試薬”の語句は、試薬を記載するために時々本明細書中で使用されるが、該語句は、ガスとして直接反応器に送られ、蒸気化した液体、昇華した固体として送られ、および／または不活性キャリアガスによって反応器中に送られる試薬を含むことを意図する。そうした工程では、ガス状の試薬は、典型的には、例えば、真空のチャンバー等の反応チャンバーに流入し、そして平衡は、ガス状の試薬（すなわち、流体）と材料との間で達することができる。任意選択的に、その後、ガス状の試薬の排出および／または溶媒洗浄またはさもなければ過剰流体の除去を続けて行うことができる。ガス状の試薬のそれぞれの流量は、１０〜５０００ｓｃｃｍにわたってもよい。接触ステップ間に真空チャンバー中で圧力バルブは、０．０１〜６００トール、さらに好ましくは１〜５０トールであってもよい。ある態様において、堆積は２５〜４２５℃、または１００〜４２５℃、または１５０〜３００℃の範囲の温度で行われる。しかし、流量、圧力、および温度等の工程パラメーターは、基材の表面積、用いられる前駆体、および工程で用いられる装置等の多数の因子に依存して変化できると理解される。
【００４３】
ケイ素含有誘電体材料の少なくとも１つの層は、多孔性であり、そしてＳｉ、Ｃ、Ｏ、Ｈ、およびＦを含む、ＣＶＤ工程の一態様では、接触ステップは、真空のチャンバー内に多孔性誘電体材料の少なくとも１つの層を含む基材を用意すること；真空のチャンバーに、有機シランおよび有機シロキサンからなる群から選択される少なくとも１種のケイ素含有流体を含むガス状の試薬を導入すること；平衡を少なくとも１種のケイ素含有流体と材料との間で到達させること；そして少なくとも１種のケイ素含有流体の過剰量を除去することによって行われる。
【００４４】
有機シランおよび有機シロキサン等のケイ素含有流体は、化学気相堆積接触ステップにおいて好ましい。好適な有機シランおよび有機シロキサンは、以下のものを含む：例えば：（ａ）式Ｒ１１ｎＳｉＲ１２４−ｎ（式中、ｎは１〜３の整数であり、ＲｌｌおよびＲ１２は、独立して少なくとも１つの分枝または直鎖のＣ１〜Ｃ８アルキル基（例えば、メチル、エチル）によって表されるアルキルシラン、Ｃ３〜Ｃ８の置換または非置換シクロアルキル基（例えば、シクロブチル、シクロヘキシル）、Ｃ３〜Ｃ１０の部分不飽和アルキル基（例えば、プロペニル、ブタジエニル）、Ｃ６〜Ｃ１２の置換または非置換芳香族（例えば、フェニル、トリル）、対応する直鎖、分枝、環状、部分的に不飽和アルキル、または芳香族含有アルコキシ基（例えば、メトキシ、エトキシ、フェノキシ）である）、そしてＲ２は、あるいは水素化物（例えば、メチルシラン、ジメチルシラン、トリメチルシラン、テトラメチルシラン、フェニルシラン、メチルフェニルシラン、シクロヘキシルシラン、ｔｅｒｔ−ブチルシラン、エチルシラン、ジエチルシラン、テトラエトキシシラン、ジメチルジエトキシシラン、ジメチルジメトキシシラン、ジメチルエトキシシラン、メチルジエトキシシラン、トリエトキシシラン、トリメチルフェノキシシランおよびフェノキシシラン）である（ｂ）式Ｒｌｌ（Ｒ１２２ＳｉＯ）ｎＳｉＲ１２３（式中、ｎは１〜１０である）によって表される直鎖有機シロキサン、または式（Ｒ１Ｒ２ＳｉＯ）ｎ（式中、ｎ２〜１０の整数である）によって表される環状有機シロキサン、そしてＲｌｌおよびＲ１２は上記（例えば、１、３、５、７−テトラメチルシクロテトラシロキサン、オクタメチルシクロテトラシロキサン、ヘキサメチルシクロトリシロキサン、ヘキサメチルジシロキサン、１、１、２、２−テトラメチルジシロキサン、およびオクタメチルトリシロキサン）のように規定される；および（ｃ）式Ｒ１２（ＳｉＲ１１Ｒ１２）ｎＲ１２（式中、ｎは２〜１０の整数である）によって表される直鎖有機シランオリゴマー、または式（ＳｉＲ１Ｒ２）ｎ（式中、ｎは３〜１０の整数である）によって表される環状有機シラン、そして、ＲｌｌおよびＲ１２は、上記（例えば、１、２−ジメチルジシラン、１、１、２、２−テトラメチルジシラン、１、２−ジメチル−１、１、２、２−ジメトキシジシラン、ヘキサメチルジシラン、オクタメチルトリシラン、１、２、３、４、５、６−ヘキサフェニルヘキサシラン、１、２−ジメチル−１、２−ジフェニルジシランおよび１、２−ジフェニルジシラン）のように規定される。ある態様において、有機シラン／有機シロキサンは、環状アルキルシラン、環状アルコキシシランであり、または、対のＳｉ原子の間に、１、２−ジシラノエタン、１、３−ジシラノプロパン、ジメチルシラシクロブタン、１、２−ビス（トリメチルシロキシ）シクロブテン、１、１−ジメチル−１−シラ−２、６−ジオキサシクロヘキサン、１、１−ジメチル−１−シラ−２−オキサシクロヘキサン、１、２−ビス（トリメチルシロキシ）エタン、１、４−ビス（ジメチルシリル）ベンゼンまたは１、３−（ジメチルシリル）シクロブタン等の少なくとも１つのアルコキシまたはアルキル架橋を含む。ある態様において、有機シラン／有機シロキサンは、エポキシド、カルボン酸、アルキン、ジエン、フェニルエチニル、歪んだ環状基およびトリメチルシリルアセチレン、１−（トリメチルシリル）−１、３−ブタジエン、トリメチルシリルシクロペンタジエン、トリメチルシリルアセテート、ジ−ｔｅｒｔ−ブトキシジアセトキシシラン、メチルトリアセトキシシラン、ジメチルジアセトキシシラン、およびメチルトリエトキシシラン等の有機シラン／有機シロキサンを立体的に妨げまたは歪ませることができるＣ４〜Ｃ１０の基からなる群から選択される反応性側基を含む。
【００４５】
本発明の他の好ましい態様において、ケイ素含有流体は、フッ素を供給するシリカ前駆体ガスを含むことができる。ＣＶＤ−堆積膜に好ましいフッ素供給前駆体ガスは、Ｆ−Ｃ結合（すなわち、炭素に結合するフッ素）を含む。例示的なフッ素を供給ガスは、少なくとも１つのＳｉ−Ｆ結合があるように、フッ素原子が、共有結合でケイ素に結合する種の少なくとも一つと置換されているという条件で、例えば、アルキルシラン、アルコキシシラン、直鎖および環状有機シロキサン、直鎖および環状有機シランオリゴマー、環状または架橋有機シラン、および反応性側基を有する有機シラン等の例えば、有機フルオロシランを含む。さらに具体的に言うと、好適なフッ素供給ガスは、例えば、フルオロトリメチルシラン、ジフルオロジメチルシラン、メチルトリフルオロシラン、フルオロトリエトキシシラン、１、２−ジフルオロ−１、１、２、２−テトラメチルジシラン、またはジフルオロジメトキシシランを含む。
【００４６】
接触ステップの時間は、少なくとも１種のケイ素含有流体と材料の表面との間の平衡に到達させるための必要な時間によって変化できる。スピンオン工程では、接触ステップの時間は、好ましくは５秒〜３０分、そしてさらに好ましくは５秒〜３００秒である。ＣＶＤ法では、接触ステップの時間は、好ましくは５秒〜４時間、そしてさらに好ましくは５秒〜１時間である。
【００４７】
本発明の方法は、任意選択的にケイ素含有流体の第２の部分がケイ素含有誘電体材料の層の少なくとも１つの表面と接触を続けるように、ケイ素含有流体の第１の部分を除去するステップを含む。本明細書中で使用される場合、”ケイ素含有流体の第２の部分がケイ素含有誘電体材料の層の少なくとも１つの表面と接触を続けるように、ケイ素含有流体の第１の部分”の語句は、本発明の除去ステップを示すので、大部分のケイ素含有流体（すなわち、第１の部分）がトレンチおよびビアを含む膜の表面（すなわち、誘電体材料の層）から除かれるが、しかし、例えば、ケイ素に結合するメチル基等の有機シラン部分を、本発明によるエネルギー源に曝すことで、ケイ素原子に結合したヒドロキシル基と反応または置換できるように、ある量のケイ素含有流体（すなわち、第２の部分）が吸収されたままおよび／もしくは吸着されたまま、またはさもなければ誘電体材料の層と接触し続けるように、ケイ素含有流体の除去が完全ではないことを意味する。過剰な材料は、望ましくないことに、そうしたエネルギー源に曝すことで膜形成の追加の層となるであろう。除去ステップは、当業者に公知の任意の方法で行うことができ、そして接触ステップに用いられる方法に依存するであろう。例えば、ケイ素含有流体がガス状であり、そして接触ステップがＣＶＤ法による場合、典型的には１つまたは２つ以上のバルブを備えるチャンバーは、排気できる。例えば、ケイ素含有流体が液体であり、そして接触ステップがスピンオン法による場合、過剰流体は、スピンオフされることができ、そして膜は乾燥される。これは、また超臨界流体、熱、蒸発技術を使用する洗浄溶媒を使用することを意味する。
【００４８】
ケイ素含有誘電体材料の層がケイ素含有流体と接触した後の時点で、本発明の方法は、ケイ素含有誘電体材料の層の少なくとも１つの表面を、エネルギー源に曝すステップを含み、ケイ素含有誘電体材料の層をエネルギー源に曝した後で、ケイ素含有誘電体材料の層は、第２の誘電率より低い第３の誘電率を有する。第３の誘電率は、第１の誘電率と第２の誘電率との間、第１の誘電率に等しいかまたは第１の誘電率より低いことができる。特別な理論に拘束されることを意図しないが、曝露ステップは、流体および／または誘電体材料を活性化して、ケイ素原子に結合したヒドロキシル基を、例えば、ケイ素に共有結合で結合したメチル基等の疎水性の炭素含有基で置換する化学反応を引き起こし、修復工程の安定性に繋がると考えられている。好適なエネルギー源は、α粒子、β粒子、γ線、Ｘ線、高エネルギー電子、電子ビーム（“ｅ−ｂｅａｍ”）、紫外（ＵＶ）線、（波長１０ｎｍ〜４００ｎｍ）、可視光（波長４００〜７５０ｎｍ）、熱、熱フィラメント、赤外光（波長７５０〜１０５ｎｍ）、マイクロ波（周波数＞１０９Ｈｚ）、ラジオ周波数の波長（周波数＞１０６Ｈｚ）、またはそれらの混合物からなる群から選択される少なくとも１つを含む。好ましくは、曝露ステップで用いられるエネルギー源は、紫外線照射、熱、および電子ビーム、並びにそれらの混合物からなる群から選択される。紫外線照射単独でおよび熱と組み合わせた紫外線照射は、最も好ましいエネルギー源である。
【００４９】
エネルギー源が、紫外線照射である場合、基材（および誘電体材料の少なくとも１つの層）の温度は、好ましくは約２５℃〜約５００℃、さらに好ましくは約２５℃〜約４２５℃、そしてまたさらに好ましくは約１００℃〜約４００℃である。少なくとも表面上でケイ素含有流体と接触を続けるケイ素含有誘電体材料の層は、紫外スペクトルの内の１種または２種以上の波長または遠紫外線照射（すなわち、２８０ｎｍ以下の波長）または真空紫外線照射（すなわち、２００ｎｍ以下の波長）等の紫外スペクトルの内の１種または２種以上の波長にさらされてもよい。紫外線照射は、分散され、焦点を合わせた、連続した波、パルス、走査、または遮断（ｓｈｕｔｔｅｒｅｄ）されていてもよい。紫外照射の源は、広帯域源（５００〜１５０ｎｍ）、デュアル周波数源、例えば２つの単色源の組み合わせ、エキシマーレーザー、ＣＯ２レーザー、バリアー放電ランプ、水銀ランプ、ＵＶランプで生成されたマイクロ波、赤外または可視領域における周波数２倍または周波数３倍レーザー等のレーザー、または可視領域におけるレーザーから２光子吸収を含むがこれらに限られない。
【００５０】
ある態様において、サンプルが曝される環境を制御するために、紫外線照射源は光学系を通過する。チャンバー中の環境を制御することによって、紫外線を特定の波長に調整することにより曝露ステップの間、基材の温度を比較的低く保つことができる。
【００５１】
好ましい態様において、曝露ステップは、不活性雰囲気（例えば、窒素、ヘリウム、アルゴン、等）等の非酸化雰囲気、還元雰囲気（例えば、Ｈ２、ＣＯ）、または真空で行われる。曝露ステップための特定の温度および時間は、膜の誘電率を回復するために使用される化学種によって変化してもよい。暴露ステップは、約６０分以下、好ましくは約１０分以下、そしてさらに好ましくは約１分以下の時間行うことができる。曝露ステップは、接触ステップとしての同一の容器／装置内または異なる容器で起こることができる。
【００５２】
接触および曝露ステップの後で、ケイ素含有誘電体材料の層は、ケイ素含有誘電体材料の少なくとも１つの層をエネルギー源に曝した後で、第２の誘電率より低い値に回復させる第３の誘電率を有する。好ましくは、第３の誘電率は、第２の誘電率に比べて約１０％〜約１５０％回復のいずれかである値まで回復する。本発明のいくつかの態様において、誘電体材料の層は、第１の誘電率と第２の誘電率との間にある値まで回復した第３の誘電率を有する。本明細書中で使用される場合、“回復された”または“％回復された”の語句は、第３の誘電率をいい、以下の式によって計算された値をいう：
【００５３】
回復％＝［（第２の誘電率−第３の誘電率）／（第２の誘電率−第１の誘電率）］×１００
【００５４】
従って、例えば、第１の誘電率が２．２であり、第２の誘電率が４．０であり、そして第３の誘電率が２．７である場合、上の式から計算されるように、第３の誘電率は７２％回復である。同様に、第１の誘電率が２．２であり、第２の誘電率が４．０であり、そして第３の誘電率が１．８である場合、上の式から計算されるように、第３の誘電率は１２２％回復である。
【００５５】
本発明の好ましい態様において、（Ｃ−Ｃ結合はＣＨ３−Ｓｉ結合に比べて少量存在できるが）炭素は、有機源からのＣ−Ｃとしてより、ＣＨ３−Ｓｉとして少なくとも１つの表面上の膜に再導入される。従って、炭素の量は、損傷した膜中で炭素の量（すなわち、第２の誘電率を有する膜）と比較して本発明の工程の後では、より多く、そして誘電体層は好ましくは本発明の工程の後で安定な誘電率を示す。下記の例に示すように、本発明の修復工程後の誘電率の安定性は、回復した誘電率を有する層（すなわち、第３の誘電率を有する誘電体層、本明細書中では回復した層とも呼ぶ）がヒートサイクルをした後では明らかである。本明細書中で使用される場合、“ヒートサイクルした”の語は、回復した層の少なくとも一回および典型的には一回より多い約５０℃と４５０℃との温度への続く曝露をいい、そうした層が典型的には一体化工程の間に経る状態である。本発明の好ましい態様において、ケイ素含有誘電体材料の層は、少なくとも４００℃の温度への曝露の後に第３の誘電率の１０％以内である誘電率を有する。
【００５６】
本発明のある態様において、除去ステップ後に、例えば、ＰＥＣＶＤ装置で使用される等のさらなる低エネルギープラズマエネルギー源が、上記の曝露ステップと組み合わせて使用される。これらの態様において、適用されるプラズマエネルギーは、約１０〜約２００ワット／ｃｍ２、さらに好ましくは約１０〜約１００ワット／ｃｍ２の範囲であってもよい．好ましくは、追加のプラズマエネルギーステップは、除去ステップの後および曝露ステップの前または同時のいずれかで行われる。本明細書中で使用される場合“同時の”または“同時に”の語は、曝露時間の少なくとも一部分の間で同時に、誘電体材料の少なくとも１つの層を、少なくとも１種のエネルギー源およびプラズマエネルギーに曝すことをいう。しかし、本発明による同時曝露の時間は、特別な用途によって必要である場合があるように、短くまたは長くできる。
【００５７】
本発明の方法は、埋め、充填、高密度化、または多孔性材料の内側の部分へアクセスの阻止に用いることができるが、好ましい態様では、本発明の方法は、孔がある場合、孔を塞がず、埋めず、充填せず、または密封せず、誘電体材料の少なくとも１つの層の上にさらなる層を生成しない。
【００５８】
本発明の方法は、任意選択的に誘電体材料の少なくとも１つの層を熱処理にさらすステップを含む。このステップにおいて、材料は、好ましくは約２５℃〜約４５０℃、およびさらに好ましくは約２５℃〜約４００℃の温度におかれる。このステップは、曝露ステップの間、前および／又は後で起こってもよい。
【００５９】
誘電率に加えて、本発明の方法は、また例えば、絶縁破壊電圧、リーク電流、疎水性、機械的な強度、炭素含有量、拡散抵抗、接着、細孔径の改質、および気密性等の誘電体材料の材料特性を回復する。
【００６０】
当然のことながら、本発明は、ケイ素を含有する、例えば、シリカ含有、誘電体膜に、多孔性および／または非多孔性、損傷したかしないかにかかわらず、上記に記載されたプラズマ表面処理の適用によって、疎水性表面を与える方法を包むことも意図されている。これらの方法を使用した半導体デバイスまたはＩＣ等のマイクロエレクトロニクスデバイスの製造は、また本発明の一部である。
【００６１】
マイクロエレクトロニクスデバイス、誘電体層および材料は、任意の好適な電子部品に利用されるかまたは取り込まれてもよい。本明細書中で考慮されるように、電子部品は、電子ベースの製品で利用可能な任意の誘電体の構成部分または層化した誘電体の構成部分を含むと一般的に考えられる。意図された電子部品は、回路板、集積回路、コンピューターチップ、メモリーデバイス、ディスプレイ、光電池、三次元一体化パッケージング、チップパッケージング、回路板の誘電体部品、プリント基板、およびコンデンサー、インダクター、および抵抗等の回路板の他の部品、を含む。
【００６２】
電子ベースの製品は、業界内でまたは他の消費者によって使用される用意があるという意味では“最終”であることができる。最終消費者製品の例は、テレビ、コンピューター、携帯電話、ポケベル、パームタイプのオーガナイザー、携帯用ラジオ、カーステレオ、太陽電池、携帯用メモリーデバイス、およびリモートコントロールである。また意図されているのは、最終製品中で潜在的に利用される回路板、チップパッケージング、およびキーボード等の“中間”製品である。
【００６３】
電子製品は、概念モデルから最終の大規模化モックアップまで、任意の開発段階のプロトタイプの部品を含んでもよい。プロトタイプは、最終製品で意図される全ての実際の構成部分を含むかまたは含まず、そしてプロトタイプは、最初にテストする際に他の構成部分への初期の効果を打ち消すために、複合物材料の外で組み立てられるいくつかの部品を有してもよい。電子製品および構成部分は、層化された材料、層化された部品、および部品または製品中での使用のために調製されてラミネート加工された部品を含んでもよい。
【００６４】
本発明のさらなる目的、利点、および新規な特徴は、限定することを目的としない以下の例の調べることで当業者に明らかになるであろう。
【実施例】
【００６５】
本発明の方法は、任意の誘電体膜上で行うことができるが、以下の例では、ＰＤＥＭＳ（商標）２．５ＡＴＲＰ膜を用いる。本明細書中で使用される場合、“ＰＤＥＭＳ（商標）２．５ＡＴＲＰ膜”の記号は、ＤＥＭＳ（商標）（ジエトキシメチルシラン）前駆体とポロゲン前駆体ＡＴＲＰ（α−テルピネン）のプラズマ化学気相成長法によって調製される約２．５の誘電率を有する膜を言う。ＰＤＥＭＳ（商標）２．５ＡＴＲＰ膜は、米国特許第６、８４６、５１５号明細書中で開示された方法によって調製され、参照によりその全てを取り込む。
【００６６】
例１
ＵＶ硬化（ガス相）
ＰＤＥＭＳ（商標）２．５ＡＴＲＰ膜（ＤＥＭＳ（商標）およびポロゲンから調製されたＣＶＤ誘電体膜）をエッチ、アッシング、および湿式洗浄工程で損傷させ、炭素を膜から取り除いて、膜の誘電率を２．５７（第１の誘電率）から２．８７（第２の誘電率）（膜厚さ２７９１Å、ＲＩ＝１．３８５）まで上昇させた。サンプルを、４００℃、真空の第１の真空のチャンバーに、５分間入れた。ウェハーを冷却後、ウェハーを４５℃の第２の真空のチャンバーに移した。チャンバーを、１２トールまで、ジエトキシメチルシラン（担体なし）で加圧した。試薬の孔系への拡散を補助するために、サンプルを試薬蒸気と２〜３分間平衡にさせた。ウェハーを次に、広帯域スイープＵＶ源（Ｈ＋電球を有するフュージョンＩ−６００ランプ）を備えた３００℃の第３の真空のチャンバーに移した。サンプルを、紫外線照射に１分間曝した。サンプルを、チャンバーから取り除いた。膜の誘電率は、２．６１（第３の誘電率）（膜厚さ２７５８Å、ＲＩ＝１．３６７）まで低下した。ＰＥ−ＣＶＤ膜、例えば、ＤＥＭＳ（商標）の堆積に使用可能である同一の前駆体は、膜内に吸着され次にＤＥＭＳ（商標）分子を活性化でき、一体化処理によって導入されたＰＤＥＭＳ（商標）ネットワーク中の欠陥と相互作用する。
【００６７】
例２
ＵＶ硬化（液相）
２−ヘキサノン中ヘプタメチルジシラザンの１０ｗｔ％溶液を、ポリプロピレン瓶中で混合した。ＰＤＥＭＳ（商標）２．５ＡＴＲＰ膜（ＤＥＭＳ（商標）およびポロゲンから調製されたＣＶＤ誘電体膜）を、エッチ、アッシング、および湿式洗浄工程で損傷させ、炭素を膜から除いて、膜の誘電率を２．５３（第１の誘電率）から２．８（第２の誘電率）（膜厚さ３３２２Å、ＲＩ＝１．３３８）に上昇させた。この膜の一片をスピンコーターの上に置いた。約３ｍｌの溶液を膜の上に置いた。スピン乾燥で修復試薬が除去される前に、試薬は膜と９０秒接触した。サンプルを、広帯域スイープＵＶ源を備えた３００℃の真空のチャンバーに移した。サンプルを、１００％出力のＵＶ光に１分間曝した。処理後、膜の誘電率は、２．４６（第３の誘電率）（膜厚さ３２１５Å、ＲＩ＝１．３４６）であった。この例は、試薬、例えば、シラザンの選択が膜の誘電率を１００％まで回復させるのに効果的であることを示す。例１および例２の組み合わせは、ＵＶ工程が誘電特性の回復のために、ガスおよび液相工程の両者で可能であることを具体的に示す。
【００６８】
例３
プラズマ処理
ＰＤＥＭＳ（商標）２．５ＡＴＲＰ膜（ＤＥＭＳ（商標）とポロゲンから調製されたＣＶＤ誘電体膜）を、エッチ、アッシング、および湿式洗浄工程で損傷させ、炭素を膜から除いて、誘電率を２．５７（第１の誘電率）から２．８７（第２の誘電率）（膜厚さ２７９１Å、ＲＩ＝１．３８５）まで上昇させた。サンプルを４００℃の第１の真空のチャンバーにとり、そして５分間真空にした。ウェハーを冷ました後で、ウェハーを、４５℃の第２の真空のチャンバーに移した。チャンバーを、ジエトキシメチルシラン（担体なし）で１５トールまで加圧した。サンプルを、孔系への試薬の拡散を補助するために、試薬蒸気と２〜３分間平衡にさせた。ジエトキシメチルシランを、チャンバーの外に排出させ、そして２００ｍｇ／分のジエトキシメチルシランの流れを開始させた。流れが一旦安定化すると、プラズマ（７５ワット）を１０秒間当てた。プラズマステップの完了時に、チャンバーのポンプを止めそしてサンプルを取り出した。膜の誘電率は、２．８（第３の誘電率）（膜厚さ２８２０Å、ＲＩ＝１．３８６）まで低下した。プラズマ工程は、また化学的種を活性化できるが、プラズマ工程からの活性化学的種は、損傷した多孔性膜の誘電率を回復できない。
【００６９】
例４
プラズマ＋ＵＶ（ガス相）
ＰＤＥＭＳ（商標）２．５ＡＴＲＰ膜（ＤＥＭＳ（商標）とポロゲンから調製されたＣＶＤ誘電体膜）を、エッチ、アッシング、および湿式洗浄工程で損傷させ、炭素を膜から除いて、誘電率を２．５７（第１の誘電率）から２．８７（第２の誘電率）（膜厚さ２７９１Å、ＲＩ＝１．３８５）まで上昇させた。サンプルを４００℃、真空下の第１のチャンバー５分間入れた。ウェハーを冷ました後で、ウェハーを、２５０℃の第２の真空のチャンバーに移した。チャンバーを、ジエトキシメチルシラン（担体なし）で１８トールまで加圧した。サンプルを、孔系への試薬の拡散を補助するために試薬蒸気と２〜３分間平衡にさせた。ジエトキシメチルシランを、チャンバーの外に排出させ、そして２００ｍｇ／分のジエトキシメチルシランのフローを開始させた。フローが一旦安定化すると、プラズマ（７５ワット）を１０秒間当てた。プラズマステップの完了時に、チャンバーのポンプを止めた。サンプルを、広帯域スイープＵＶ源を備えた３００℃の第３の真空のチャンバーに移した。サンプルを、１００％出力ＵＶ光に１分間曝した。サンプルをチャンバーから取り出した。膜の誘電率は、２．６３（第３の誘電率）（膜厚さ２７９０Å、ＲＩ＝１．３６８）まで低下した。プラズマ工程からの化学的活性工程と、ＵＶ光を使用した硬化の組み合わせを使用すると、膜の誘電率を充分に回復させることができる。２つの工程の組み合わせなしでは、初期の損傷していない膜特性を充分に回復させることはできない。
【００７０】
例５
溶媒中でのシリル化剤の濃度および誘電率回復の効果
ケイ素含有流体の適用は、ブランケット膜またはパターン化された構造のいずれかと接触できるため、デバイスメーカーは、シリカ含有流体を適用した後で、洗浄ステップを使用したくない場合がある。パターン化された構造の典型的な湿式化学的クリーニングにおいて、ウェハー上に残るエッチおよびアッシング工程からのあらゆる残留する試薬および／または破片を除去するために、基材を多量の水で洗浄する。新しい工程を保有するコストを低下させるために、任意の処理ステップを除くことは、資金および汚染への潜在性を節約するであろう。ケイ素含有流体中でシリル化剤の濃度を最適化できる場合、洗浄ステップの工程を除くことができる場合がある。下記表１中のものより高い濃度は、またＣＨ３−Ｓｉ結合の取り込みおよび誘電率の回復に有益である可能性があるため、この例は上限を決めることを意図しない。
【００７１】
ＰＤＥＭＳ（商標）２．５ＡＴＲＰ膜を、酸化アッシング工程を使用して損傷させた。多くの他の工程と同様に、この工程は、典型的には同等以上の屈折率、膜からの炭素、および膜の誘電率の増加となる。表１では、“損傷していない”は、ポロゲンを除去するためのＵＶ硬化後だが任意の追加の処理前（すなわち、第１の誘電率）のＰＤＥＭＳ（商標）２．５膜をいい、そして“損傷した”は、アッシング工程（すなわち、第２の誘電率）によって損傷した膜を言う。
【００７２】
幾つかの異なる組成物を、表１に示す。メチルトリアセトキシシラン（ＭＴＡＳ）と２−ペンタノンとを混合、振盪し、そして最低３０分間平衡にさせて、組成物を生成した。例えば、２−ペンタノン中１ｗｔ％ＭＴＡＳを、テフロン（商標）またはポリプロピレン瓶中で０．２グラムのＭＴＡＳと１９．８グラムの２−ペンタノンとを混合させることで調製する。溶液を、ウェハー上に、５秒〜３００秒の時間堆積させ、その後溶液を、スピン乾燥で除去した。３００回転／分で３０秒、５００回転／分で１０秒、および８００回転／分で６０秒、膜を回転させた。次に、膜を、Ｈ＋電球を備えた広域ＵＶ源を使用して硬化した。ＵＶ硬化したサンプルを、３００℃真空下１分間硬化した。硬化後、サンプルを、クリーンルーム環境（４０〜４５％ＲＨ、７２華氏度）で３日間平衡にさせて、膜に水を再吸収させた。反射率測定法、Ｈｇプローブ、およびＦＴＩＲを、修復試薬の効果を評価するために使用した。
【００７３】
表１は、アセトキシシラン用シリル化試薬の濃度が膜の誘電率の回復、すなわち、第３の誘電率のために極度に重要でない様であることを示すが、膜中に再導入される炭素の量は、シリカ含有流体に導入される試薬の量と関係する。同様に、導入される炭素量は、膜の化学的安定性、膜の疎水性、および膜の大気安定性を補助するであろう。
表１
【００７４】
【表１】
0005592327.tif 000003
【００７５】
例６：修復試薬なしのＵＶ
ＰＤＥＭＳ（商標）２．５ＡＴＲＰ膜（ＤＥＭＳ（商標）とポロゲンから調製されたＣＶＤ誘電体膜）を、エッチ、アッシング、および湿式洗浄工程で損傷させ、炭素を膜から除いて、膜の誘電率を２．５０（第１の誘電率）から２．９９（第２の誘電率）（膜厚さ４４６８Å、ＲＩ＝１．３９１）まで上昇させた。サンプルを、４００℃、真空下の第１の真空のチャンバーに５分間入れた。
【００７６】
ウェハーを冷ました後で、ウェハーを、広帯域スイープＵＶ源を備えた３００℃の第２の真空のチャンバーに移した。サンプルを、ＵＶ光に１分間曝した。サンプルをチャンバーから取り出し、そして膜の誘電率は、２．７５（第３の誘電率）（膜厚さ４５３９Å、ＲＩ＝１．３２７）まで低下した。この例は、ＵＶ光単独（すなわち、試薬がない）は、膜の誘電率を部分的には回復できるが、膜の誘電率を完全に回復できないことを示す。
【００７７】
例７：ＵＶと、熱硬化との比較
この例では、修復剤として種々のシリル化剤および硬化工程の効果を見る。曝露の条件は、３００℃、真空下で、ＵＶ１分間、または窒素フロー下、熱（４００℃）５分間いずれかであった。
【００７８】
ＰＤＥＭＳ（商標）２．５ＡＴＲＰ膜を、エッチガスに曝した後で酸化アッシング工程を通して損傷させた。多くの他の工程と同様に、この工程は、典型的には同等以上の屈折率、膜からの炭素の除去、および膜の誘電率の増加となる。表１では、“損傷していない”は、ポロゲンを除去するためのＵＶ硬化後だが任意の追加の処理（すなわち、第１の誘電率）前のＰＤＥＭＳ（商標）２．５膜をいい、そして“損傷した”は、アッシング工程（すなわち、第２の誘電率）によって損傷した膜を言う。
【００７９】
幾つかの異なる組成物を、表２に示す。シリル化剤と２−ペンタノンとを混合、振盪し、そして最低３０分間平衡にさせて、組成物を生成した。例えば、２−ペンタノン中１０ｗｔ％アミノプロピルジメチルエトキシシラン（ＡＰＤＭＥＳ）を、テフロン（商標）またはポリプロピレン瓶中で２グラムのＡＰＤＭＥＳと１８グラムの２−ペンタノンとを混合させることで調製する。溶液を、ウェハー上に、５秒〜３００秒の時間堆積させ、その後溶液を、スピン乾燥で除去した。３００回転／分で３０秒、５００回転／分で１０秒、および８００回転／分で６０秒、膜を回転させた。次に、熱でまたは広域ＵＶ源を使用して膜を硬化した。熱で硬化したサンプルを、４００℃窒素気流下５〜１０分間硬化した。ＵＶ硬化サンプルを３００℃真空下で１分間硬化した。硬化後、サンプルを、クリーンルーム環境（４０〜４５％ＲＨ、７２華氏度）で３日間平衡にさせて、膜に水を再吸収させた。反射率測定法、Ｈｇプローブ、およびＦＴＩＲを、修復試薬の効果を評価するために使用した。次に、修繕された膜の幾つかを、膜中で試薬の安定性を評価するために、窒素気流下（１００ｐｐｍ未満のＯ２濃度）で、全部で７回の５０℃と４５０℃でのヒートサイクルを行った。
表２
【００８０】
【表２】
0005592327.tif 000004
【００８１】
ＭＴＡＳ＝メチルトリアセトキシシラン；ＡＰＤＭＥＳ＝３−アミノプロピルジメチルエトキシシラン；ＤＭＤＡＳ＝ジメチルジアセトキシシラン；ＭＴＥＳ＝メチルトリエトキシシラン；ＨＭＤＳ＝ヘキサメチルジシラザン；ＯＭＣＴＳ＝オクタメチルテトラシロキサン；Ｃ７ＤＳＺ＝ヘプタメチルジシラザン；ＭＥＳＣＰ＝メチルエトキシシラシクロペンタン
【００８２】
表２は、紫外線照射が広範な修復試薬において膜の誘電率を回復するのに、さらに効果的であることを示す。この例は、導入されそしてＵＶ光で硬化された試薬が複数のヒートサイクルに対し極度に堅牢であることを示す。これは、損傷した膜に導入された全ての化学的種がネットワーク欠陥に共有結合で結合し、そして追加の処理ステップでガスが抜けないことを強く示唆する。
【００８３】
例８：アッシング損傷および湿式化学的剥離剤に曝露後の損傷の修繕
損傷した多孔性誘電体ケイ素含有薄膜の修繕の間、トレンチおよびビアを作るために用いられる全ての工程の後で、中間層誘電体膜を修繕することが好ましい。そうした工程は、エッチング、アッシング、および湿式化学的ストリッピング、誘電率の増加および低下した疎水性を起こすもの全てを含む。好ましくは、修復試薬は、また湿式化学的剥離剤に曝した後の膜を乾燥するために使用される、液体または蒸気のいずれかの、水およびアルコール類に曝した後で、表面を修復できる。
【００８４】
ＰＤＥＭＳ（商標）２．５ＡＴＲＰ膜を、酸化アッシング工程を通して損傷させた。酸化アッシング工程に曝した後で、膜を、種々の湿式化学的ストリッピング製品で洗浄し、水で洗浄し、そしてＩＰＡ蒸気で乾燥した。湿式化学的剥離剤と、修復試薬の堆積との間で加熱はなかった。誘電体層中でトレンチおよびビアを製造するために使用される多くの他の工程と同様に、この工程は、典型的には同等以上の屈折率（ＲＩ）、膜からの炭素の除去、および膜の誘電率の増加となる。表２では、“損傷していない”は、ポロゲンを除去するためのＵＶ硬化後だが任意の追加の処理（すなわち、第１の誘電率）前のＰＤＥＭＳ（商標）２．５膜をいう。
【００８５】
幾つかの異なる組成物を、表３に示す。シリル化剤と２−ペンタノンとを混合、振盪し、そして最低３０分間平衡にさせて、溶液を生成した。例えば、２−ペンタノン中メチルトリアセトキシシラン（ＭＴＡＳ）を、テフロン（商標）またはポリプロピレン瓶中で、０．２グラムのＭＴＡＳと１９．８グラムの２−ペンタノンとを混合させることで調製する。ウェハー上に、５秒〜３００秒の時間溶液を堆積させ、その後溶液を、スピン乾燥で除去した。３００回転／分で３０秒、５００回転／分で１０秒、および８００回転／分で６０秒、膜を回転させた。膜を３００℃真空下で１分間ＵＶに曝した。硬化後、サンプルを、クリーンルーム環境（４０〜４５％ＲＨ、７２華氏度）で３日間平衡にさせて、膜に水を再吸収させた。反射率測定法、Ｈｇプローブ、およびＦＴＩＲを、修復試薬の効果を評価するために使用した。この例は、膜を回復させる試薬および工程は、湿式化学的フッ化物系の残留物剥離剤と伴に使用できることを示す。
表３
【００８６】
【表３】
0005592327.tif 000005
【００８７】
ＭＴＡＳ＝メチルトリアセトキシシラン；ＨＭＤＳ＝ヘキサメチルジシラザン；ＯＭＣＴＳ＝オクタメチルテトラシロキサン；Ｃ７ＤＳＺ＝ヘプタメチルジシラザン、ＥＺＳｔｒｉｐ（商標）：試薬は、ＡｉｒＰｒｏｄｕｃｔｓ  ａｎｄ  Ｃｈｅｍｉｃａｌｓ、Ｉｎｃ．、Ａｌｌｅｎｔｏｗｎ、  Ｐｅｎｎｓｙｌｖａｎｉａから入手可能である
【００８８】
例９：修復試薬への洗浄溶媒の効果
修復試薬は、エッチングおよびアッシングで起こるサイドウォールの損傷を修繕するために用いることができる。そうした試薬および工程は、小さい構造に浸透し、孔系に浸透し、膜の組成および電気の特性を修復し、そして構造の臨界寸法の何らかの変化を最小化できなければならないであろう。分子の反応性によって、洗浄溶媒は、パターン化された構造から残留物を除去するために使用されなければならないが、修復試薬がターゲットとする活性な欠陥から試薬を除いてはならないであろう。
【００８９】
この例で用いられる膜は、誘電体膜中でエッチされた構造を残すように、パターン化され、エッチ化され、アッシングされ、そして湿式洗浄された。パターン化された基材を用意した後で、本発明による修復試薬を適用して、処理中に起こったサイドウォールのすべての損傷を修繕する。溶液をｗｔ／ｗｔ基準で、テフロン（商標）またはポリプロピレン瓶中で混合した。例えば、２−ペンタノン溶液中で５％ジメチルジアセトキシシラン（ＤＭＤＡＳ）を調製するためには、１グラムのＤＭＤＡＳを、１９グラムの２−ペンタノンに加えた。適用前に溶液を最低３０分間平衡させた。損傷したブランケットＰＤＥＭＳ（商標）２．５ＡＴＲＰおよびパターン化したウェハーの上に溶液を５秒〜３００秒の時間堆積させ、その後溶液をスピン乾燥で除いた。３００回転／分で３０秒、５００回転／分で１０秒、および８００回転／分で６０秒、膜を回転させた。回転後、サンプルを溶媒、例えば、２−ペンタノンまたは１−ペンタノールで洗って、膜からすべての残留物を除いた。残留物をパターン化された構造から除去するための洗浄ステップは、追加的であり、そして損傷した領域を修繕するために使用される修復試薬のタイプおよび修繕される構造の密度に依存する。ウェハーを溶媒で洗浄する場合、ウェハーが５００回転／分で７〜１０秒で回転している間に洗浄が適用され、そして次に１８００回転／分４０秒で乾燥される。３００℃で真空下ＵＶに膜を１分間曝した。ブランケット膜は、反射率測定法、Ｈｇプローブ、およびＦＴＩＲによって特徴付けられる。パターン化された基材中でトレンチの洗浄度を評価するために、ＳＥＭを使用した。パターン化した構造を、希薄なフッ化水素酸（ＨＦ）（１００水：１ＨＦ）に、２０秒間ディッピングして、次にトレンチの幅をＳＥＭを使用して、ＨＦディップの前後で、試薬の浸透を評価した。試薬が誘電体に浸透する場合、トレンチの寸法中でわずかな変化があるであろう。２種のアセトキシシランでの結果を表４に示す。表４では、“損傷した膜”は、エッチおよびアッシング工程（すなわち、第２の誘電率）に曝した後の膜を言う。この例は、洗浄溶媒の使用が、洗浄された構造の調製に好都合であり、そして洗浄溶媒が膜の表面から試薬を除去しないことを示す。
表４：
【００９０】
【表４】
0005592327.tif 000006
ＭＴＡＳ＝メチルトリアセトキシシラン；ＤＭＤＡＳ＝ジメチルジアセトキシシラン
【００９１】
例１０：ＵＶ硬化における雰囲気の効果および熱硬化における温度の効果
多くのＵＶ硬化チャンバーは、真空にできない、したがって大気圧対真空の効果は、成功する修復工程において重要な因子であることができる。比較として、熱処理を、不活性ガスのパージ下、種々の温度で行って修復試薬が任意の特定の温度で活性化するか否かを見た。
【００９２】
ＰＤＥＭＳ（商標）２．５ＡＴＲＰ膜を、エッチガスに曝した後で、酸化アッシング工程を通して、損傷させた。多くの他の工程の様に、この工程は、典型的には同等以上の屈折率、膜からの炭素の除去、および膜の誘電率の増加となる。表５において、“損傷した”は、修復試薬および硬化（すなわち、第２の誘電率）前のエッチおよびアッシング処理によって損傷した膜をいう。
【００９３】
２−ペンタノン中２．５ｗｔ％メチルトリアセトキシシラン（ＭＴＡＳ）、２．５ｗｔ％ジメチルジアセトキシシラン（ＤＭＤＡＳ）を、０．５グラムのＭＴＡＳ、０．５グラムのＤＭＤＡＳと、１９グラムの２−ペンタノンとを、テフロン（商標）またはポリプロピレン瓶中で混合して調製した。組成物をスピン乾燥で除いた後で、ウェハー上に組成物を５秒〜３００秒の時間堆積させた。３００回転／分で３０秒、５００回転／分で１０秒、そして８００回転／分で６０秒、膜を回転させた。（１）真空またはＨｅ６００トール下、３００℃で１分間ＵＶ硬化、および（２）窒素フロー下４００℃で５分間熱硬化のいずれかで膜を硬化させた。硬化後、サンプルを、クリーンルーム環境（４０〜４５％ＲＨ、７２華氏度）中で３日間平衡にさせ、膜に水を再吸収させた。反射率測定法、Ｈｇプローブ、およびＦＴＩＲを用いて、修復試薬の効果を評価した。結果を表５に示す。損傷した膜の表５中の“ｋにおける変化”は、第２の誘電率と、第１の誘電率との違いであるが、ＵＶ光または熱硬化させた回復した膜では、第３の誘電率と第１の誘電率との違いを示す。この例は、より高い温度の熱硬化が膜の誘電率を回復できないことを示す。
表５
【００９４】
【表５】
0005592327.tif 000007
【００９５】
例１１：金属バリアー膜の接着における修復試薬の効果
誘電体膜の誘電特性は、集積回路中でトレンチおよびビアを製造するために用いられる多くの工程によって損傷されるので、これらの工程から生じる損傷を修繕することが必要である。多孔性誘電体膜が損傷した場合、表面は次の層の接着を大幅に改善する炭素種の損失により親水性になる。修復試薬を完了させた後、表面は、好ましくは損傷した膜より、さらに疎水性であり、金属バリアーと誘電体層との接着の問題に繋がる。接着の失敗は、銅の誘電体層への浸透、および貧弱なデバイスの信頼性を生じることができる。
【００９６】
異なる層間の接着を測定する一般的な方法は４点曲げ法である。この方法に用いられた複合物膜は、Ｓｉ／Ｈ２で損傷したＰＤＥＭＳ（商標）２．５／ＴａＮ／Ｃｕ／エポキシ／Ｓｉであった、２−ペンタノン中１ｗｔ％ＭＴＡＳ、続いて１−ペンタノール洗浄、２−ペンタノン中１０ｗｔ％ビス（ジメチルアミノ）ジメチルシラン（ＤＭＡＤＭＳ）続いて１−ペンタノール洗浄、そして２ペンタノン中１０ｗｔ％ＨＭＤＳを含む修復流体でテストした。２つのＨ２損傷したＰＤＥＭＳ（商標）膜を２−ペンタノン中１ｗｔ％ＭＴＡＳ、続いて１−ペンタノール洗浄と、２ペンタノン中１０ｗｔ％ＨＭＤＳで直接修復させた。ＨＭＤＳ膜を４００℃で３０分間熱処理しながら、１０ｗｔ％ＨＭＤＳで処理した膜を除く全ての膜を、３００℃で１分間、真空下でＵＶ硬化させた。２つの異なる接着実験を行った：１つは、ノッチをエポキシ／Ｃｕ界面に隣接したＳｉウェハーに配置するものであり；他方の実験は、ＰＤＥＭＳ（商標）／ＴａＮ界面に隣接したＳｉウェハーにノッチを配置するものであった。表６中の結果は、ノッチをＰＤＥＭＳ（商標）／ＴａＮ界面に配置した実験である。表６は、修復試薬の使用が金属バリアーの誘電体層への接着に影響しないようであることを示す。
表６
【００９７】
【表６】
0005592327.tif 000008
【００９８】
例１２：ＵＶ光の効果
広帯域および単色光源を含む膜の化学的修復を活性化できる多くの異なるＵＶ光源がある。この例は、より低い波長、すなわち、１８５ｎｍ以下が、損傷した膜の修復に非常に効果的であることができることを示す。
【００９９】
ＰＤＥＭＳ（商標）２．３ＮＢＤＥ膜を、６０秒の酸化アッシング工程で損傷させた。損傷した膜を、硬化させる前に２−ヘキサノン中１ｗｔ％ＭＴＡＳに曝した。表７は、使用した温度および光の波長の両者が、損傷した膜を回復させるのに非常に重要であることを明らかに示す。“損傷していない”膜は、あらゆる損傷工程前の膜（すなわち、第１の誘電率）をいい、“損傷した”膜は、酸化アッシング工程を６０秒通した後の膜（すなわち、第２の誘電率）をいい、そして他の４つの膜は、１ｗｔ％ＭＴＡＳで修復し、ＵＶ源を使用して硬化し、そして示された温度で１分経過後である。この例は、また広帯域と単色光源との両者が膜を硬化させるために使用できることを示す。
表７
【０１００】
【表７】
0005592327.tif 000009
【０１０１】
例１３：ＵＶ硬化前の損傷したウェハーでの試薬の安定性
装置の中断時間および処理の問題は、膜の処理で遅延を生じることができ、したがって硬化前にエージングされるので、膜の効果において変動性がある場合がある。
【０１０２】
ＰＤＥＭＳ（商標）２．５ＡＴＲＰ膜を、酸化アッシング工程を通して損傷させた。誘電体層中にトレンチおよびビアを製造するために使用される多くの他の工程の様に、この工程は、典型的には、同等またはそれ以上の屈折率、膜からの炭素の除去、および膜の誘電率における増加となる。表８では、“損傷していない”は、ＵＶ硬化後であるが、任意のさらなる処理をする前のＰＤＥＭＳ（商標）２．５膜（すなわち、第１の誘電率）をいい、そして“損傷した”は、酸化プラズマ処理後の膜（すなわち、第２の誘電率）をいう。
【０１０３】
２．５ｗｔ％ＤＭＤＡＳと２−ペンタノン中２．５ｗｔ％ＭＴＡＳを含む組成物を、テフロン（商標）またはポリプロピレン瓶中で０．５グラムのＭＴＡＳ、０．５グラムのＤＭＤＡＳと１９グラムの２−ペンタノンとを混合して調製した。組成物を、５秒〜３００秒間ウェハー上に堆積させ、その後溶液を、スピン乾燥で除去した。３００回転／分で３０秒、５００回転／分で１０秒、そして８００回転／分で６０秒、膜を回転させた。幾つかのウェハーを同様に処理し、クリーンルーム環境（４０〜４５％ＲＨ、７２華氏度）中で時間周期を変化させるために、エージングさせた。エージング後に、ＵＶ光で真空下、１分間３００℃で膜を硬化させた。結果を、表８に示す。表８は、膜の回復した誘電率で、１０日までほとんど変化しないことを示し、損傷した表面に一旦適用された試薬は、かなり安定であり、そして貯蔵で蒸発しないことを示唆する。エージングしたサンプルのＵＶ硬化で、膜の誘電率を回復可能である。この例は、硬化前に膜に適用された試薬が周囲環境で一週間以上かなり安定であり、そしてプラズマ処理によって導入されたヒドロキシルおよび水素化物欠陥と反応することを示す。
表８
【０１０４】
【表８】
0005592327.tif 000010
【０１０５】
例１４：修繕後の貯蔵での誘電率の安定性
一旦膜が修繕されると、追加の処理をされる前の時間を延ばすことができる。修復された膜は、クリーンルーム条件下において、可能な限り、電気的におよび組成的に好ましくは安定なままである。膜が安定なままである場合、試薬は、膜内の欠陥に化学結合し、膜が非常に疎水性であり、そして大気水分が修繕された表面と強く相互作用しないことを示唆する。
【０１０６】
幾つかの異なる組成物を表８に示す。表８中の“損傷していない”膜は、次の処理に曝されなかったＡｕｒｏｒａ（商標）２．５膜をいい、そして“損傷した”膜は、Ｏ２／Ｃｌ２プラズマに曝されたＡｕｒｏｒａ（商標）２．５膜をいう。これらのタイプのエッチガスは、金属下地層を保護する金属を通してエッチするために、通常金属ハードマスクのスキームで使用される。Ｏ２／Ｃｌ２エッチガスは、高反応性であり、そして膜の表面上にクロロおよびヒドロキシル基の両者を作り出すことができ、そして標準のフルオロカーボンエッチガスよりさらに深く壁構造に浸透する。表８中で溶液を、シリル化剤と２−ペンタノンを混合し、振盪し、そして最低３０分間平衡に達させることによって、製造した。例えば、２−ペンタノン中１０ｗｔ％ビス（ジメチルアミノ）ジメチルシラン（ＤＭＡＤＭＳ）、２グラムのＤＭＡＤＭＳと、１８ｇの２−ペンタノンを、テフロン（商標）またはポリプロピレン瓶中で混合することによって調製した。溶液をスピン乾燥で除いた後で、５秒〜３００秒の時間の間溶液をウェハー上に堆積させた。３００回転／分で３０秒、５００回転／分で１０秒、および８００回転／分で６０秒、膜を回転させた。真空下３００℃で１分間膜をＵＶ光に曝すことによって硬化させた。硬化後、サンプルをクリーンルーム環境（４０〜４５％ＲＨ、７２華氏度）で３日間平衡させ、膜に水を再吸収させた。３０日後に測定して、膜の貯蔵安定性の効果を調べた。反射率測定法、Ｈｇプローブ、およびＦＴＩＲを使用して、修復試薬の効果を評価した。表９に示すように、シリル化剤およびＵＶ光の使用は、ＦＴＩＲから、４５％ＲＨおよび７２華氏度環境下で３０日もの間、安定な膜、静電容量および組成物を生じた。
表９
【０１０７】
【表９】
0005592327.tif 000011
【０１０８】
適用され硬化される試薬は、周囲環境で少なくとも１月間安定である。表面が高疎水性であり、そして多くのプラズマが引き起こす欠陥が修復流体との化学反応または構造欠陥近辺の縮合のいずれかによって除去されたことを示唆する。ＵＶ光を使用して修復工程を２段階工程；最初に試薬があらゆる可能な欠陥と反応して、有機官能基末端Ｓｉ−Ｏ−Ｓｉ結合を生成し、そして次に、ＵＶ光がシリケートネットワークに結合していないあらゆる材料を除去し、そして、それ自身とあらゆる残留欠陥との間すなわち、Ｓｉ−ＯＨ＋ＨＯ−Ｓｉ＝Ｓｉ−Ｏ−Ｓｉ＋水、または充分に架橋しなかった疎水性の部分でさらに縮合反応を起こすようである。
【０１０９】
例１５：リーク電流および絶縁破壊電圧
ＰＤＥＭＳ（商標）２．５ＡＴＲＰ膜を、エッチガスに曝露した後、酸化アッシング工程を通して損傷させた。多くの他の工程と同様に、この工程は、典型的には同等以上の屈折率と、膜からの炭素の除去、および膜の誘電率の増加となる。表１０中で、“損傷していない”は、ＵＶ硬化後だが、任意の追加の処理前のＰＤＥＭＳ（商標）２．５膜（すなわち、第１の誘電率）をいい、そして“損傷した”は、エッチおよびアッシング処理によって損傷した膜（すなわち、第２の誘電率）をいう。
【０１１０】
幾つかの異なる混合物を、表１０中に示す。溶液を、シリル化剤と２−ペンタノンを混合し、振盪し、そして最低３０分間平衡に達させることによって、製造した。例えば、２．５ｗｔ％アミノプロピルジメチルエトキシシラン（ＡＰＤＭＥＳ）、２−ヘキサノン中２．５ｗｔ％メチルトリアセトキシシラン（ＭＴＡＳ）を、１グラムのＡＰＤＭＥＳと、１グラムのＭＴＡＳと、１８ｇの２−ペンタノンとを、テフロン（商標）またはポリプロピレン瓶中で混合することにより、調製した。溶液を乾燥で除去した後で、５秒〜３００秒の時間で溶液をウェハー上に堆積させた。３００回転／分で３０秒間、５００回転／分で１０秒間、および８００回転／分で６０秒間、膜を回転させた。
比較のために、熱でそして、広帯域ＵＶ源で別々に、膜を硬化させた。熱硬化サンプルを、４００℃窒素気流下で５〜１０分間硬化させ、ＵＶ硬化サンプルを、３００℃真空下で１分間硬化させた。硬化後、クリーンルーム環境（４０〜４５％ＲＨ、７２華氏度）でサンプルを３日間平衡にさせ、膜に水を再吸収させた。Ｈｇプローブおよび反射率測定法を、リーク電流密度、および絶縁破壊電圧“％回復”として規定される上記の式から計算されるように、誘電体の回復を評価するために使用した。膜を再加熱して電気測定前に、あらゆる吸着水を除いた。接触角は、水の液滴と膜表面との接触角である。
【０１１１】
表１０は、熱硬化した膜が膜の静電容量を回復することができるが、リーク電流密度および絶縁破壊電圧を回復できないことを示す。膜を熱硬化することは、膜を充分に架橋させず、そして膜に物理吸着できる種を除かないようである。他方で、試薬の選択と組み合わせたＵＶ硬化は、膜の電気特性を修繕するのにきわめて重要である。
表１０
【０１１２】
【表１０】
0005592327.tif 000012
【０１１３】
ＯＭＣＴＳ＝オクタメチルシクロテトラシロキサン；ＡＰＤＭＥＳ＝３−アミノプロピルジメチルエトキシシラン；ＭＴＡＳ＝メチルトリアセトキシシラン；ＤＭＤＡＳ＝ジメチルジアセトキシシラン；Ｃ７ＤＳＺ＝ヘプタメチルジシラザン
【０１１４】
比較例１：
この例は、米国特許出願公開第２００６／００５７８５５号明細書に開示された強化剤活性成分、ＤＭＤＡＳプラズマ中のガス相のアセトキシシランの使用とＵＶ曝露、およびプラズマとＵＶ曝露とを比較する。
【０１１５】
研究で使用されるブランケット膜は、酸素プラズマで損傷したＰＤＥＭＳ（商標）２．５ＡＴＲＰ膜であった。酸素プラズマに、２０秒間（１００％Ｏ２、１００ｓｅｅｍ、３００ｍＴｏｒｒ）膜を曝して、アッシング工程で典型的に観察されるように損傷させた。損傷していないブランケット膜、すなわち第１の誘電率、および酸素プラズマ中で処理したブランケット膜の屈折率、誘電率、およびＦＴＩＲのＣＨ３−ＳｉおよびＳｉＯの積分ピーク面積を表ｌｌに示す。誘電率の変化、０．４３の酸素プラズマ処理後、すなわち第２の誘電率と、第１の誘電率との間の相違、膜の屈折率における増加、膜のメチル含有量における減少があった。
【０１１６】
４つの他の膜も、表ｌｌ中に示す。これらの例は、異なる活性化学的処理は、活性化学的修復剤としてのジメチルジアセトキシシラン（ＤＭＤＡＳ）の使用である。Ｐ５０００第１の真空のチャンバーに膜を置き、そして真空下４００℃で５分間脱水した。ウェハーを次に２５０℃に設定したサセプター温度を有する第２の真空のチャンバーに移した。ウェハーを第２のチャンバーに移した後で、ＤＭＤＡＳをチャンバー蒸気として導入した。チャンバーを、表１１に記載の圧力まで加圧した。２５０℃でＤＭＤＡＳの存在下５分間サンプルを平衡にさせた。プラズマへの曝露の場合、試薬フローを復旧させ、そしてプラズマを１００ワットで１０秒間照射した。最初の化学的曝露またはＤＭＤＡＳプラズマの後で、チャンバーのポンプを止めた。ウェハーを、広帯域フュージョンＵＶシステムを備えた第３の真空のチャンバーに移した。ＵＶチャンバー内のサセプターを３００℃に設定した。次にサンプルをＵＶ光に１分間曝した。ＵＶ源への曝露後に、サンプルをチャンバーから取り出し、そしてカセットに戻した。
【０１１７】
ウェハーを、７２華氏度４２％Ｒ．Ｈ．のクラス１００のクリーンルーム内で１日平衡にさせた後で、誘電率、すなわち第３の誘電率、屈折率、および膜の炭素含有量を再測定した。結果を表ｌｌまとめる。０に近いΔｋ値は、誘電率が損傷していないＰＤＥＭＳ（商標）２．５ＡＴＲＰ膜に近いことを示す。膜の炭素含有量中の増加は、ＣＨ３−Ｓｉピーク面積の増加で示される。特別な理論によって拘束されることを意図しないが、ＦＴＩＲ中のｉＯピーク面積の増加は、おそらく、修復試薬と、ヒドロキシルおよび水素化物欠陥との相互作用、並びにＵＶ光でのそれらの相互作用によって起こされたヒドロキシルおよび水素化物とそれら自身との追加の縮合での欠陥の修繕による。
表１１
【０１１８】
【表１１】
0005592327.tif 000013
【０１１９】
先の例および態様の記載は、請求項によって規定される本発明を限定するよりむしろ、具体的な例示として理解されるべきである。理解されるであろう様に、上記で説明した多数の変化および組み合わせは、請求項に記載の本発明の範囲を離れることなく利用できる。そうした変化は、請求項の範囲内に含まれることが意図される。
（態様）
（態様１）
第１の誘電率および少なくとも１つの表面を有するケイ素含有誘電体材料の層の誘電率を回復させる方法であって、ケイ素含有誘電体材料の該層の該第１の誘電率が第２の誘電率に増加しており、該方法は、
ケイ素含有誘電体材料の該層の該少なくとも１つの表面と、ケイ素含有流体とを接触させるステップ、そして、
ケイ素含有誘電体材料の該層の該少なくとも１つの表面を、紫外線照射、熱、および電子ビームからなる群から選択されるエネルギー源に曝すステップ、の各ステップを含み、
ケイ素含有誘電体材料の該層を該エネルギー源に曝した後で、ケイ素含有誘電体材料の該層が、該第２の誘電率より低い第３の誘電率を有する、方法。
（態様２）
該ケイ素含有流体の第２の部分が、ケイ素含有誘電体材料の該層の該少なくとも１つの表面と接触を続けるように、該ケイ素含有流体の第１の部分を除去するステップをさら含む態様１の方法であって、該除去ステップが、該接触ステップと、該曝露ステップとの間で起こる方法。
（態様３）
ケイ素含有誘電体材料の該層を、該エネルギー源に曝す前に、ケイ素含有誘電体材料の該層を、低エネルギープラズマ源に曝すステップをさらに含む、態様１の方法。
（態様４）
ケイ素含有誘電体材料の該層が、該プラズマエネルギー源、並びに紫外線照射、熱エネルギー、および電子ビームからなる群から選択される少なくとも１種のエネルギー源に同時に曝される、態様３の方法。
（態様５）
ケイ素含有誘電体材料の該層が紫外線照射、熱エネルギー、および電子ビームからなる群から選択される該少なくとも１種のエネルギー源に曝される前に、ケイ素含有誘電体材料の該層が該プラズマエネルギー源に曝される、態様３の方法。
（態様６）
該エネルギー源が、紫外線照射を含む、態様１の方法。
（態様７）
該エネルギー源が、熱エネルギーをさらに含む、態様６の方法。
（態様８）
該紫外線照射が、単色紫外線照射である、態様６の方法。
（態様９）
該接触ステップが、化学気相堆積工程によって行われる、態様１の方法。
（態様１０）
該ケイ素含有流体が、メチルトリメトキシシラン、メチルトリエトキシシラン、メチルトリ−ｎ−プロポキシシラン、メチルトリイソプロポキシシラン、エチルトリメトキシシラン、エチルトリエトキシシラン、ジメチルジメトキシシラン、ジメチルジエトキシシラン、ジエチルジメトキシシラン、ジエチルジエトキシシラン、ジエトキシメチルシラン、１、１、３、３−テトラメトキシ−１、３−ジメチルジシロキサン、１、１、３、３−テトラエトキシ−１、３−ジメチルジシロキサン、１、１、３、３−テトラメトキシ−１、３−ジフェニルジシロキサン、１、３−ジメトキシ−１、１、３、３−テトラメチルジシロキサン、１、３−ジエトキシ−１、１、３、３−テトラメチルジシロキサン、１、３−ジメトキシ−１、１、３、３−テトラフェニルジシロキサン、１、３−ジエトキシ−１、１、３、３−テトラフェニルジシロキサン、２、２、４、６、６−ペンタメチル−２、４、６−トリシラ−ヘプタン、１−メチル−１−エトキシシラシクロペンタン、１、１、３、３−テトラメチル−１、３−ジシラシクロブタン、１、３−ジメチル−１、３−ジエトキシ−１、３−ジシラシクロブタン、ビス（トリメチルシリルメチル）ベンゼン、（トリデカフルオロ−１、１、２、２−テトラヒドロオクチル）トリエトキシシラン、ビス（ジメトキシメチルシリル）メタン、ビス（ジエトキシメチルシリル）メタン、ビス（ジメトキシフェニルシリル）メタン、ビス（ジエトキシフェニルシリル）メタン、ビス（メトキシジメチルシリル）メタン、ビス（エトキシジメチルシリル）メタン、ビス（メトキシジフェニルシリル）メタン、ビス（エトキシジフェニルシリル）メタン、ヘキサメチルジシラザン、ヘキサメチルシクロトリシラザン、ヘプタメチルジシラザン、オクタメチルシクロテトラシラザン、ノナメチルトリシラザン、ジメチルシクロシラザン、アセトキシトリメチルシラン、メトキシトリメチルシラン、エトキシトリメチルシラン、３−アミノプロピルジメチルエトキシシラン、３−アミノプロピルメチルジエトキシシラン、ビス（ジメチルアミノ）ジメチルシラン、ジメチルアミノトリメチルシラン、アミノメチルトリメチルシラン、オクタメチルシクロテトラシロキサン、テトラメチルシクロテトラシロキサン、メチルトリアセトキシシラン、メチルエトキシシラシクロプロパン、ヘキサメチルシラブタン、ジメチルジアセトキシシラン、およびジ−ｔｅｒｔ−ブトキシジアセトキシシランからなる群から選択される少なくとも１種である、態様９の方法。
（態様１１）
該ケイ素含有流体が、ヘキサメチルジシラザン、ヘキサメチルシクロトリシラザン、ヘプタメチルジシラザン、オクタメチルシクロテトラシラザン、ノナメチルトリシラザン、ジメチルシクロシラザン、アセトキシトリメチルシラン、メトキシトリメチルシラン、エトキシトリメチルシラン、３−アミノプロピルジメチルエトキシシラン、３−アミノプロピルメチルジエトキシシラン、ビス（ジメチルアミノ）ジメチルシラン、ジメチルアミノトリメチルシラン、アミノメチルトリメチルシラン、オクタメチルシクロテトラシロキサン、テトラメチルシクロテトラシロキサン、ヘキサメチルシクロトリシロキサン、デカメチルシクロペンタシラン、ドデカメチルシクロヘキサシラン、２、２、４、６、６−ペンタメチル−２、４、６−トリシラ−ヘプタン、１−メチル−１−エトキシシラシクロペンタン、１、１、３、３−テトラメチル−１、３−ジシラシクロブタン、１、３−ジメチル−１、３−ジエトキシ−１、３−ジシラシクロブタン、ビス（トリメチルシリルメチル）ベンゼン、ジメチルジメトキシシラン、ジメチルジエトキシシラン、メチルトリエトキシシラン、メチルトリメトキシシラン、および（トリデカフルオロ−１、１、２、２−テトラヒドロオクチル）トリエトキシシランからなる群から選択される少なくとも１種である、態様１０の方法。
（態様１２）
該ケイ素含有流体が、ジエトキシメチルシラン、ジメチルジアセトキシシラン、メチルトリアセトキシシラン、ジ−ｔｅｒｔ−ブトキシジアセトキシシラン、ジメチルジメトキシシラン、およびメチルトリエトキシシランからなる群から選択される少なくとも１種である、態様ｌｌの方法。
（態様１３）
該ケイ素含有流体が、オクタメチルシクロテトラシロキサンまたはテトラメチルシクロテトラシロキサンの少なくとも一つを含む、態様１０の方法。
（態様１４）
該ケイ素含有流体が、ジメチルジアセトキシシラン、メチルトリアセトキシシラン、およびアセトキシトリメチルシランを含む、態様１２の方法。
（態様１５）
該接触ステップがスピンオン堆積工程によって行われる、態様１の方法。
（態様１６）
ケイ素含有誘電体材料の該層が、多孔性である、態様１の方法。
（態様１７）
該第１の誘電率が、約１．５〜約３．５であり、該第２の誘電率が該第１の誘電率より約５％〜約２００％高く、そして該第３の誘電率が該第２の誘電率に比較して、約１０％〜約１５０％回復する、態様１の方法。
（態様１８）
該第１の誘電率が、約１．５〜約２．８である、態様１７の方法。
（態様１９）
該第１の誘電率が、約１．８〜約２．７である、態様１８の方法。
（態様２０）
ケイ素含有誘電体材料の該層が、少なくとも４００℃の温度に曝した後で、該第３の誘電率の１０％以内である誘電率を有する、態様１の方法。
（態様２１）
該ケイ素含有流体が、直鎖シラザン、環状シラザン、環状有機シロキサン、有機シロキサン、アルキルアルコキシシラン、アルキルアセトキシシラン、アルキルクロロシラン、カルボシラン、アミノアルキルシラン、アルキルアミノアルキルシラン、およびアミノアルキルアルコキシシランからなる群から選択される少なくとも１種を含む、態様１の方法。
（態様２２）
該ケイ素含有流体が、アルキルアセトキシシランを含む、態様２１の方法。
（態様２３）
第１の誘電率および少なくとも１つの表面を有するケイ素含有誘電体材料の層の誘電率を回復させる方法であって、ケイ素含有誘電体材料の該層の該第１の誘電率が第２の誘電率に増加しており、該方法は、
ケイ素含有誘電体材料の該層の該少なくとも１つの表面とケイ素含有流体とを接触させるステップ、
該ケイ素含有流体の第２の部分がケイ素含有誘電体材料の該層の該少なくとも１つの表面と接触を続けるように、該ケイ素含有流体の第１の部分を除去するステップ、そして、
ケイ素含有誘電体材料の該層の該少なくとも１つの表面を、紫外線照射および熱エネルギーに曝すステップ、の各ステップを含み、
ケイ素含有誘電体材料の該層を該エネルギー源に曝した後で、ケイ素含有誘電体材料の該層が、該第２の誘電率より低い第３の誘電率を有する、方法。
（態様２４）
ケイ素含有誘電体材料の該層を、該エネルギー源に曝す前に、ケイ素含有誘電体材料の該層を、低エネルギープラズマ源に曝すステップをさらに含む、態様２３の方法。
（態様２５）
該紫外線照射が、単色紫外線照射である、態様２３の方法。
（態様２６）
該接触ステップを化学気相堆積工程によって行う、態様２３の方法。
（態様２７）
該ケイ素含有流体が、メチルトリメトキシシラン、メチルトリエトキシシラン、メチルトリ−ｎ−プロポキシシラン、メチルトリイソプロポキシシラン、エチルトリメトキシシラン、エチルトリエトキシシラン、ジメチルジメトキシシラン、ジメチルジエトキシシラン、ジエチルジメトキシシラン、ジエチルジエトキシシラン、ジエトキシメチルシラン、１、１、３、３−テトラメトキシ−１、３−ジメチルジシロキサン、１、１、３、３−テトラエトキシ−１、３−ジメチルジシロキサン、１、１、３、３−テトラメトキシ−１、３−ジフェニルジシロキサン、１、３−ジメトキシ−１、１、３、３−テトラメチルジシロキサン、１、３−ジエトキシ−１、１、３、３−テトラメチルジシロキサン、１、３−ジメトキシ−１、１、３、３−テトラフェニルジシロキサン、１、３−ジエトキシ−１、１、３、３−テトラフェニルジシロキサン、２、２、４、６、６−ペンタメチル−２、４、６−トリシラ−ヘプタン、１−メチル−１−エトキシシラシクロペンタン、１、１、３、３−テトラメチル−１、３−ジシラシクロブタン、１、３−ジメチル−１、３−ジエトキシ−１、３−ジシラシクロブタン、ビス（トリメチルシリルメチル）ベンゼン、（トリデカフルオロ−１、１、２、２−テトラヒドロオクチル）トリエトキシシラン、ビス（ジメトキシメチルシリル）メタン、ビス（ジエトキシメチルシリル）メタン、ビス（ジメトキシフェニルシリル）メタン、ビス（ジエトキシフェニルシリル）メタン、ビス（メトキシジメチルシリル）メタン、ビス（エトキシジメチルシリル）メタン、ビス（メトキシジフェニルシリル）メタン、ビス（エトキシジフェニルシリル）メタン、ヘキサメチルジシラザン、ヘキサメチルシクロトリシラザン、ヘプタメチルジシラザン、オクタメチルシクロテトラシラザン、ノナメチルトリシラザン、ジメチルシクロシラザン、アセトキシトリメチルシラン、メトキシトリメチルシラン、エトキシトリメチルシラン、３−アミノプロピルジメチルエトキシシラン、３−アミノプロピルメチルジエトキシシラン、ビス（ジメチルアミノ）ジメチルシラン、ジメチルアミノトリメチルシラン、アミノメチルトリメチルシラン、オクタメチルシクロテトラシロキサン、テトラメチルシクロテトラシロキサン、メチルトリアセトキシシラン、メチルエトキシシラシクロプロパン、ヘキサメチルシラブタン、ジメチルジアセトキシシラン、およびジ−ｔｅｒｔ−ブトキシジアセトキシシランからなる群から選択される少なくとも１種である、態様２６の方法。
（態様２８）
該ケイ素含有流体が、ヘキサメチルジシラザン、ヘキサメチルシクロトリシラザン、ヘプタメチルジシラザン、オクタメチルシクロテトラシラザン、ノナメチルトリシラザン、ジメチルシクロシラザン、アセトキシトリメチルシラン、メトキシトリメチルシラン、エトキシトリメチルシラン、３−アミノプロピルジメチルエトキシシラン、３−アミノプロピルメチルジエトキシシラン、ビス（ジメチルアミノ）ジメチルシラン、ジメチルアミノトリメチルシラン、アミノメチルトリメチルシラン、オクタメチルシクロテトラシロキサン、テトラメチルシクロテトラシロキサン、ヘキサメチルシクロトリシロキサン、デカメチルシクロペンタシラン、ドデカメチルシクロヘキサシラン、２、２、４、６、６−ペンタメチル−２、４、６−トリシラ−ヘプタン、１−メチル−１−エトキシシラシクロペンタン、１、１、３、３−テトラメチル−１、３−ジシラシクロブタン、１、３−ジメチル−１、３−ジエトキシ−１、３−ジシラシクロブタン、ビス（トリメチルシリルメチル）ベンゼン、ジメチルジメトキシシラン、ジメチルジエトキシシラン、メチルトリエトキシシラン、メチルトリメトキシシラン、および（トリデカフルオロ−１、１、２、２−テトラヒドロオクチル）トリエトキシシランからなる群から選択される少なくとも１種である、態様２７の方法。
（態様２９）
該ケイ素含有流体が、ジエトキシメチルシラン、ジメチルジアセトキシシラン、メチルトリアセトキシシラン、ジ−ｔｅｒｔ−ブトキシジアセトキシシラン、ジメチルジメトキシシラン、およびメチルトリエトキシシランからなる群から選択される少なくとも１種である、態様２８の方法。
（態様３０）
該ケイ素含有流体が、アセトキシトリメチルシラン、メチルトリアセトキシシラン、またはジメチルジアセトキシシランの少なくとも１種を含む、態様２９の方法。
（態様３１）
ケイ素含有誘電体材料の該層が、多孔性である、態様２３の方法。
（態様３２）
該第１の誘電率が、約１．５〜約３．５であり、該第２の誘電率が、該第１の誘電率より約５％〜約１５０％高く、そして該第３の誘電率が該第２の誘電率に比較して約１０％〜約１５０％回復する、態様２３の方法。
（態様３３）
該第１の誘電率が、約１．５〜約２．８である、態様３２の方法。
（態様３４）
該第１の誘電率が、約１．８〜約２．７である、態様３３の方法。
（態様３５）
少なくとも４００℃の温度に曝した後のケイ素含有誘電体材料の該層が、該第３の誘電率の１０％以内である誘電率を有する、態様２３の方法。
（態様３６）
該ケイ素含有流体が、直鎖シラザン、環状シラザン、環状有機シロキサン、有機シロキサン、アルキルアルコキシシラン、アルキルアセトキシシラン、アルキルクロロシラン、カルボシラン、アミノアルキルシラン、アルキルアミノアルキルシラン、およびアミノアルキルアルコキシシランからなる群から選択される少なくとも１種を含む、態様２３の方法。
（態様３７）
該ケイ素含有流体が、アルキルアセトキシシランを含む、態様３６の方法。
（態様３８）
第１の誘電率および少なくとも１つの表面を有するケイ素含有誘電体材料の層の誘電率の回復方法であって、ケイ素含有誘電体材料の該層の該第１の誘電率が第２の誘電率に増加しており、該方法は、
ケイ素含有誘電体材料の該層の該少なくとも１つの表面と、アルキルアルコキシシランを含むケイ素含有流体とを接触させるステップ、
該ケイ素含有流体の第２の部分が、該ケイ素含有誘電体材料の該層の該少なくとも１つの表面と接触を続けるように、該ケイ素含有流体の第１の部分を除去するステップ、そして、
ケイ素含有誘電体材料の該層の該少なくとも１つの表面を紫外線照射および熱エネルギーに曝すステップ、の各ステップを含み、
ケイ素含有誘電体材料の該層を該エネルギー源に曝した後で、ケイ素含有誘電体材料の該層が、該第２の誘電率より低い第３の誘電率を有する、方法。
（態様３９）
該アルキルアルコキシシランが、メチルトリエトキシシラン、メチルトリメトキシシラン、メチルトリプロポキシシラン、ジメチルジメトキシシラン、ジメチルジエトキシシラン、ジメチルジプロポキシシラン、トリメチルメトキシシラン、トリメチルエトキシシラン、およびトリメチルプロポキシシランからなる群から選択された少なくとも１種である、態様３８の方法。
（態様４０）
該アルキルアルコキシシランが、メチルトリエトキシシランである、態様３９の方法。
（態様４１）
該アルキルアルコキシシランが、ジメチルジメトキシシランである、態様３９の方法。
（態様４２）
ケイ素含有誘電体材料の該層が、多孔性である、態様３８の方法。
（態様４３）
該第１の誘電率が、約１．５〜約３．５であり、該第２の誘電率が、該第１の誘電率より約５％〜約１５０％高く、そして該第３の誘電率が、該第２の誘電率に比べて約１０％〜約１５０％回復する、態様４２の方法。
（態様４４）
該第１の誘電率が、約１．５〜約２．８である、態様４３の方法。
（態様４５）
該第１の誘電率が、約１．８〜約２．７である、態様４４の方法。
（態様４６）
少なくとも４００℃の温度に曝した後で、ケイ素含有誘電体材料の該層が、該第３の誘電率の１０％以内である誘電率を有する、態様３８の方法。